(57)【要約】  本発明は、少なくとも３つの層を含む穿孔フィルム組成物であって、少なくとも１つの層が内層であり、該内層は、該内層の反対の表面に位置する、少なくとも２つの外層のそれぞれの軟化および／もしくは溶融温度よりも低い軟化および／もしくは溶融温度を有し、並びに高温に露出することで、該内層が、圧縮力への露出で、増加した湿気障壁を該フィルム組成物全体に付与するのに十分な数の穿孔が該内層において密封されるような程度まで軟化もしくは溶融する穿孔フィルム組成物に関する。本発明はそのような穿孔フィルム組成物の形成方法、それらから調製される包装および穿孔フィルム組成物から調製される包装の充填方法にも関する。
2009500205.tif 000002
【特許請求の範囲】
【請求項１】
少なくとも３つの層を含む穿孔フィルム組成物(a perforated film composition)であって、少なくとも１つの層が内層であり、前記内層は、前記内層の反対の表面に位置する、少なくとも２つの外層のそれぞれの軟化および／もしくは溶融温度と比較してより低い軟化および／もしくは溶融温度を有し、並びに
前記フィルム組成物が高温に晒されたとき、前記少なくとも１つの内層が、圧縮力への露出で、増加した湿気障壁(moisture barrier)を前記フィルム組成物に付与するのに十分な数の穿孔が前記内層において密封されるような程度まで軟化もしくは溶融し、並びに
前記フィルム組成物の前記層が共通の中心を有する穿孔を有するフィルム組成物。
【請求項２】
フィルム組成物の湿気障壁がハイドロヘッド水圧試験ＩＳＯ  １４２０Ａ１を用いて決定される、請求項１に記載のフィルム組成物。
【請求項３】
外層の各々が内層の表面に隣接する、請求項１に記載のフィルム組成物。
【請求項４】
少なくとも１つの内層が少なくとも２つの外層のそれぞれの軟化点よりも少なくとも２０℃低いビカット（Ｖｉｃａｔ）軟化点を有する、請求項１に記載のフィルム組成物。
【請求項５】
高温への露出および圧縮力への露出を同時に行う、請求項１に記載のフィルム組成物。
【請求項６】
穿孔が、個々に、１００ミクロン以上のサイズのものである、請求項１に記載のフィルム組成物。
【請求項７】
湿気障壁が、ハイドロヘッド水圧試験（ＩＳＯ  １４２０  Ａ１）による決定で、１０ｍｂａｒ〜２１．５ｍｂａｒの圧力で維持される、請求項６に記載のフィルム組成物。
【請求項８】
少なくとも１つの内層が２０℃〜１５０℃のＶｉｃａｔ軟化点を有する熱可塑性樹脂を含む、請求項１に記載のフィルム組成物。
【請求項９】
熱可塑性樹脂がプロピレン／α−オレフィンインターポリマー、エチレン／α−オレフィンインターポリマーおよびそれらの配合物(blends thereof)からなる群より選択される、請求項８に記載のフィルム組成物。
【請求項１０】
熱可塑性樹脂がエチレン／α−オレフィンインターポリマーもしくはそれらの配合物である、請求項９に記載のフィルム組成物。
【請求項１１】
エチレン／α−オレフィンインターポリマーもしくはそれらの配合物が、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物(mixtures thereof)からなる群より選択されるモノマーから形成されるコポリマーを含む、請求項１０に記載のフィルム組成物。
【請求項１２】
エチレン／α−オレフィンインターポリマーもしくはそれらの配合物が１ｇ／１０分〜１００ｇ／１０分のメルトインデックス（Ｉ2）を有する、請求項１１に記載のフィルム組成物。
【請求項１３】
エチレン／α−オレフィンインターポリマーが１〜５０グラム／１０分のメルトインデックス、０．８６〜０．９２０グラム／ｃｍ3の密度および２〜１０の分子量分布、Ｍｗ／Ｍｎを有する、請求項１０に記載のフィルム組成物。
【請求項１４】
少なくとも１つの外層が、プロピレンホモポリマー、プロピレンインターポリマー、エチレンホモポリマー、エチレンインターポリマーおよびそれらの配合物からなる群より選択される熱可塑性樹脂である、請求項１１に記載のフィルム組成物。
【請求項１５】
熱可塑性樹脂がエチレン／α−オレフィンインターポリマーもしくはそれらの配合物である、請求項１４に記載のフィルム組成物。
【請求項１６】
エチレン／α−オレフィンインターポリマーもしくはそれらの配合物が、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物からなる群より選択されるモノマーから形成されるコポリマーを含む、請求項１５に記載のフィルム組成物。
【請求項１７】
エチレン／α−オレフィンインターポリマーもしくはそれらの配合物が０．１ｇ／１０分〜１００ｇ／１０分のメルトインデックス（Ｉ2）を有する、請求項１６に記載のフィルム組成物。
【請求項１８】
エチレン／α−オレフィンインターポリマーが０．２〜５０グラム／１０分のメルトインデックス、０．９００〜０．９４０グラム／ｃｃの密度および１．５〜５の分子量分布、Ｍｗ／Ｍｎを有する、請求項１６に記載のフィルム組成物。
【請求項１９】
ＧＰＰＳ、ＨＩＰＳ、ＡＢＳ、ＳＡＮ、ナイロン、スチレンブロックコポリマーもしくはそれらの混合物を含む層をさらに含む、請求項１に記載のフィルム組成物。
【請求項２０】
内層が熱伝達剤を含む、請求項１に記載のフィルム組成物。
【請求項２１】
請求項１に記載のフィルム組成物から調製される包装。
【請求項２２】
フィルム組成物が少なくとも２０ｍ3／時の空気透過率を有する、請求項２１に記載の包装。
【請求項２３】
フィルム組成物が５０ミクロン〜２５０ミクロンの厚みを有する、請求項２１に記載の包装。
【請求項２４】
１ｋｇ〜１００ｋｇの最大収容力(capacity)を有する、請求項２１の包装。
【請求項２５】
２つ以上の継ぎ目を含有し、かつ前記包装の表面内の１つ以上の指定された領域に穿孔を含有する、請求項２１に記載の包装。
【請求項２６】
前記包装の表面上に圧縮力を及ぼす装置から受ける圧縮力が最大である、１つ以上の指定された領域内に穿孔が局在する、請求項２５に記載の包装。
【請求項２７】
少なくとも３つの層を含む穿孔フィルム組成物の形成方法であって、
（ａ）各層に適する熱可塑性ポリマーもしくはポリマー配合物を選択し、
（ｂ）前記熱可塑性ポリマーもしくは配合物からブローンもしくはキャストフィルム組成物を形成し、前記ブローンもしくはキャストフィルムは少なくとも３つの層を含み、
（ｃ）前記ブローンもしくはキャストフィルムを穿孔処理して穿孔フィルム組成物を形成する
ことを含み、
前記フィルム組成物の少なくとも１つの層は内層であり、前記内層は、前記内層の反対の表面に位置する少なくとも２つの外層のそれぞれの軟化および／もしくは溶融温度と比較して、より低い軟化および／もしくは溶融温度を有し、かつ前記フィルム組成物の前記層は共通の中心を有する穿孔を有し、並びに
前記フィルム組成物が高温に晒されるとき、前記少なくとも１つの内層は、圧縮力への露出で、増加した湿気障壁を前記フィルム組成物に付与するのに十分な数の穿孔が前記内層において密封されるような程度まで軟化もしくは溶融する方法。
【請求項２８】
包装に粉末状物品を充填する方法であって、
ａ）粉末状物品を適切な最大収容力の包装に加えて、充填された包装を形成し、前記包装は少なくとも３つの層を含む穿孔フィルム組成物から形成され、前記少なくとも３つの層の少なくとも１つの層は内層であり、前記内層は、前記内層の反対の表面に位置する少なくとも２つの外層のそれぞれの軟化および／もしくは溶融温度と比較して、より低い軟化および／もしくは溶融温度を有し、かつ前記フィルム組成物の前記層は共通の中心を有する穿孔を有し、
ｂ）前記包装に、前記少なくとも１つの内層を軟化もしくは部分的に溶融させるのに十分な温度を施し、並びに
ｃ）前記充填された包装に圧縮力を施す
ことを含む方法。
【請求項２９】
充填された包装に圧縮力を施した後に充填された包装を密封することをさらに含む、請求項２８に記載の方法。
【請求項３０】
穿孔が包装の１つ以上の指定された領域に局在し、かつ前記１つ以上の指定された領域が包装の表面上に圧縮力を及ぼす装置からの最大圧縮力を受ける、請求項２８に記載の方法。
【請求項３１】
穿孔が、個々に、１０００ミクロン以下のサイズのものである、請求項１に記載のフィルム組成物。
【請求項３２】
１つ以上の指定された領域が包装の１つ以上の水平方向に平坦な表面内に位置する、請求項２５に記載の包装。
【請求項３３】
穿孔が、１つ以上の指定された領域内で均一に間隔を置く、請求項３２に記載の包装。
【請求項３４】
穿孔が、１つ以上の指定された領域の各々の長軸方向中点に沿ってより高い密度にある、請求項３２に記載の包装。
【請求項３５】
１つ以上の指定された領域が包装の表面の長軸方向中点に沿って各々位置し、かつ各々の領域が包装の幅の半分未満の幅を有する、請求項３２に記載の包装。
【請求項３６】
前記装置が一対の垂直に位置するローラーである、請求項２６に記載の包装。
【請求項３７】
前記装置が一連の２対以上の垂直に位置するローラーである、請求項２６に記載の包装。
【発明の詳細な説明】
【技術分野】
【０００１】
関連出願の相互参照
本出願は２００５年７月８日出願の仮出願第６０／６９７，９１５号の利益を主張し、この仮出願は参照によりその全体が本明細書に組み込まれる。
【０００２】
本発明は穿孔処理された(perforated)層状フィルム組成物に関し、これは、高温および圧縮力に晒された際、例えば、主として液体形態でのフィルムの穿孔(perforations)を介する水の輸送の観点から、湿気に対する障壁を形成する。このフィルム組成物は様々な包装、特には、柔軟な包装に用いることができる。このフィルム組成物から形成される包装には、加圧条件下で、粉末状物質を効率的に充填することができる。本発明は、そのようなフィルム組成物から調製される包装、そのようなフィルム組成物の形成方法およびそのような包装、並びにそのような包装に粉末性物品を充填する方法にも関する。
【背景技術】
【０００３】
粉末包装事業においては、粉末粒子を流動させる加圧空気をバッグに充填するため、通気性バッグを有することが重要である。伴入された空気はバッグから除去しなければならず、さもなければバッグ内圧が増加してバッグが破裂する。現在、伴入された空気はプラスチックバッグの穿孔によって除去している。あいにく、穿孔処理されたバッグは、多湿環境において長期間にわたって輸送し、もしくは、雨もしくは高い湿度に晒される可能性のある、屋外に保存することはできない。充填プロセスの最中に空気を効率的に放出することができ、かつ、後に、その中に収容される物品に湿気が接触することを防止することができる、低コストの通気性包装に対する必要性が存在する。加えて、そのような包装は、追加処理工程もしくは元の処理工程の代替を必要とすることなしに、標準包装ラインで容易に使用可能でなければならない。
【０００４】
粉末状物品用の包装を設計するとき、大量の隙間の空気、内部製品負荷および処理熱が取り組まねばならない重要な要素である。充填プロセスの最中、粉末の搬送に用いられる空気（それが包装を満たすとき）および粉末中に残留する隙間の空気を除去しなければならない。粉末物品、例えば、セメントの現在の包装においては、粉末物品を柔軟な包装内に粉末粒子を流動化する加圧空気を用いて詰め込んでいる。伴入された空気は、流動化粉末の最大の捕捉を可能にするため、制御された方式で包装から除去しなければならない。
【０００５】
最適な包装は粉末を漏出させないようにしなければならない、しかしながら、粉末の保持は充填プロセスの最中に空気を逃がす必要性とバランスを取らなければならない。上述のように、空気を逃がす方法の１つは包装に穿孔処理を施すことである。しかしながら、包装の穿孔のサイズおよび数はそのバッグから漏出し得る粉末の量に影響する。粉末ダストを減少させ、かつ空気が逃げることを可能にするのに用いられる他の方法には、各々のバッグに異なる穿孔の配置を有するバッグ内バッグ・設計が含まれる。これらの設計は湿気が包装内に収容される物品に侵入することを妨げない。
【０００６】
粉末状物品用の包装は、比較的少ない１ｋｇ包装から周知の５０ｋｇセメントバッグまで変化し得る、収容される物品の負荷に耐えることができなければならない。５０ｋｇのセメントに伴う負荷は軸方向応力の計算を用いてシミュレートすることができる。これらの計算は、比較的薄いフィルム（約７５ミクロン）でさえ５０ｋｇに伴う軸方向応力に耐えるのに十分な降伏力を有することを示す。その上、包装の外側もしくはスキン層のポリマーは充填温度での実質的な溶融を回避するのに十分な高さの融点を有さなければならない。耐熱性の問題はそのフィルム構造の個々の樹脂の選択に多大な影響を及ぼす。
【０００７】
上記要素に加えて、さらなる重要な要素は、製造プラントにおける工程段階に起因する、外部から印加される力に関連する。例えば、充填された包装はその製造プラントを通して一連のコンベアを用いて輸送される。これらのコンベアは、傾斜した表面（傾斜および下り勾配（inclining and declining）、様々な角度の多くの屈曲部および多くの異なる表面材質（金属ローラー、ゴムコンベア、布コンベア等）を含み得る。充填された包装は滑ったり、滑り落ちることなしにこれらのコンベアに沿って移動しなければならない。コンベアライン上での包装の安定性は、その包装の表面構造（潜在的な摩擦係数を含む）に加えてバッグ内圧に関係する。
【０００８】
さらに、包装のパレットへの積載およびパレットの積み重ねの間、典型的には、パレットあたり４５のバッグが自動パレット積載機によって積み重ねられる。これらのパレットは、次に、パレット３つもの高さにまで積み重ねられ、スタックの底部近くの包装は頂部積載品から相当の圧力を受ける。この状況において、耐クリープ性の潜在能力はスタックの底部近くの包装の変形を生じ、物品の放出を生じることがある。
【０００９】
ＧＢ  １  ２６５  ５４７は、粒状もしくは微粉状物品をプラスチックシート材で製造された包装手段内に包装するための方法を開示する。この参考文献は、配向性プラスチックシート材で製造され、製品の平均粒子径よりも小さい直径を有する穿孔を備えた、包装手段として用いるための容器を開示する。この容器に製品を充填し、充填後に洗浄した後、穿孔が閉じるまで加熱する。プラスチックシート材を製品によって加えられる圧力から開放するため、シート材を加熱しながら、穿孔が閉じる前に、充填された容器に外圧を印加して穿孔の閉鎖を確実なものとすることができる。この力はプラスチックシート材の穿孔部分によって形成される平面と平行な方向に印加され、製品の圧力によって穿孔処理されたシート材に加えられる張力に対して作用する。米国特許第４，３３２，８４５号にはバッグが記載され、酸素吸収剤が密封される、そのバッグを構成する材料の少なくとも一部は積層シートで構成され、その積層シートにおいては気体透過性シートがマイクロポーラスフィルムの片側もしくは両側に積層されて積層体を提供する。この積層体の２つの外層は異なる軟化点を有し、より低い軟化点を有する層がバッグの内面を構成する。このバッグは通常のヒートシール装置を用いることによって高速に製造することができる。
【００１０】
米国特許第４，７４３，１２３号は、５０μｍ未満の粒子を含む材料を包装するための、ポリオレフィン材料、例えば、ポリエチレンのプラスチックバッグを開示する。本特許はそのような材料を収容する密閉バッグおよびそのようなバッグ用のホイル材料も開示する。このバッグのホイル壁は、レーザ照射によって得られ、かつ５０〜１００μｍの最大サイズを有する、端面が滑らかな通気口を備える。これらの通気口の間の距離は、ホイルの張力が類似の非穿孔ホイルの張力と実質的に同じとなるようなものである。この特許は、低密度ポリエチレンホイルを含有するバッグおよび交互に穿孔された２つの穿孔ホイル層を含有するバッグも開示する。米国特許第４，６７２，６８４号は、熱可塑性内層を有する熱可塑性輸送用バッグであって、充填の最中もしくはその後に許容し得ないレベルの粉末を雰囲気に放出することなしに微粉末化材料の包装を可能にするメッシュを含むバッグを開示する。このバッグの壁は多数の層を含有することができ、層およびメッシュ裏層は異なる材料で製造することができる。これらのバッグは、著しい修正なしに、既存の包装システムで、多壁紙輸送用バッグの充填および加工に用いることができる。
【００１１】
米国特許第３，０８５，６０８号は、空気に対しては透過性であり、かつ水に対しては実質的に不透性であるプラスチックシートもしくはバッグであって、複数の通気口を、その材料を穿孔から除去することなしに、穿孔することによって生じる、微小フラット弁の形態で含有するバッグの材料を、プラスチックシートもしくはバッグを開示する。バッグのいずれかの側での圧力は複数の微小弁を開放させてそれらを介する空気の通過を可能とし、それらの穿孔は、例えばバッグの外部の、水が表面張力作用のためにそれらの小穿孔を介して通過できないような小規模のものである。この特許は、所定の距離で間隔を置く無数の穿孔を有する、多かれ少なかれ規定されたパターンで穿孔処理されたポリエチレンシートもしくはバッグも開示する。米国特許第５，８８８，５９７号は熱可塑性フィルムを含む包装を開示し、このフィルムはポリアミドブロックおよびポリエーテルブロックを含有するポリマーに基づく。このポリマーは水蒸気、エチレン、ＣＯ2および酸素に対して透過性であり、ＣＯ2に対するその透過性は酸素に対するその透過性よりもかなり大きい。
【００１２】
米国特許第５，８９１，３７６号は、透過性が制御されたフィルムおよびその製造方法を開示し、そのフィルムは、フィルム形成性ポリオレフィンポリマー、および不活性多孔性充填を、そのフィルムの二酸化炭素透過性および水透過性の酸素透過性に対する比を低下させるのに有効な量で含む。この特許は、フィルムに、圧力処理、加熱処理、伸長処理もしくはそれらの組み合わせを含み得る、「透過性改質工程」を施すことを開示する。さらなるフィルムがＥＰ  ０  ５００  ９３１Ａ１、ＥＰ  ０  ３９１  ６６１Ａ、Ｕ．Ｓ．５，８０７，６３０、ＷＯ  ２００４／１０６３９２、ＥＰ  ０  ０６０  ５９９、ＥＰ  ０  ３６８  ６３２、およびＧＢ  １  ２４８  ７３１に記載される。参考文献ＤＥ  ３８  ３２  ６７３Ａ１は、不織型の管を粉末状物品の充填に用いることを開示する。
【発明の開示】
【発明が解決しようとする課題】
【００１３】
しかしながら、上に論じられる参考文献には、コアおよび外層が異なる熱的特性を有し、かつ堅牢なバッグを形成するように設計される多層（少なくとも３層）穿孔フィルム(perforated film)であって、充填プロセスの最中に空気を逃がし、かつ、バッグの構造的一体性を損なうことなしに、加熱および圧縮処理をして収容される物品への大量の湿気の侵入を防止する改善された湿気障壁を形成することができるフィルムを開示するものはない。
【００１４】
したがって、穿孔処理された耐湿性包装であって、充填プロセスの最中に空気を逃がし、かつ、その後に、穿孔を介する水の輸送に対する改善された湿気障壁を形成する包装に対する要求が存在する。加えて、包装プロセスの最中および貯蔵の最中に、高温および印加された応力の下で構造的一体性を維持することができる包装に対する要求が存在する。これらの問題および他の問題点が以下の本発明によって満たされている。
【課題を解決するための手段】
【００１５】
本発明は、通気性（穿孔処理された）層状包装であって、加圧条件下で粉末状物質を効率的に充填することができ、かつ、高温および圧縮力への露出で、湿気に対する障壁を形成する包装に対して提供する。この包装は、粉末状物質の充填の最中に通気性であり、かつ、充填の最中および充填後に、少なくとも１つの内層を溶融するのに十分であるが、その内層の反対の表面に位置する、少なくとも２つの外層の構造的一体性を損なうには不十分である高温まで加熱することができる、穿孔処理された多層フィルム組成物から形成される。圧縮力の印加で、増加した湿気障壁をフィルム組成物に付与するのに十分な数の穿孔が内層において密封される。
【００１６】
したがって、本発明は、少なくとも３つの層を含む穿孔フィルム組成物(a perforated film composition)であって、少なくとも１つの層が内層であり、その内層は、その内層の反対の表面に位置する、少なくとも２つの外層のそれぞれの軟化および／もしくは溶融温度と比較してより低い軟化および／もしくは溶融温度を有し、かつ、そのフィルム組成物が高温に晒されたとき、その少なくとも１つの内層が、圧縮力への露出で、増加した湿気障壁(moisture barrier)をそのフィルム組成物に付与するのに十分な数の穿孔がその内層において密封されるような程度まで軟化もしくは溶融するフィルム組成物も提供する。フィルムの各層を貫く穿孔は共通の中心を有する。このフィルム組成物の湿気障壁は高温および圧縮力に晒される前のフィルム組成物の湿気障壁よりも大きい。この湿気障壁の増加は穿孔の密封によるものであり、これは、次に、水が通過できるフィルム表面積の量を減少させる。湿気障壁の増加は水圧試験、例えば、ハイドロヘッド水圧試験（hydrohead water pressure test）を用いて測定することができる。一態様において、湿気障壁の相異はハイドロヘッド水圧試験（Hydrohead Water Pressure Test）ＩＳＯ  １４２０  Ａ１を用いて決定する。本発明の別の態様において、高温への露出および圧縮力への露出は同時に行う。別の態様において、穿孔は、個別に、１００ミクロン以上のサイズのものである。別の態様においては、穿孔は、個別に、１０００ミクロン以下のサイズのものである。
【００１７】
本発明の別の態様において、少なくとも１つの内層は２０℃〜１５０℃のビカット（Ｖｉｃａｔ）軟化点を有する熱可塑性樹脂を含む。別の態様において、この熱可塑性樹脂は、プロピレン／α−オレフィンインターポリマー、エチレン／α−オレフィンインターポリマーおよびそれらの配合物(blends thereof)からなる群より選択される。さらなる態様において、この熱可塑性樹脂はエチレン／α−オレフィンインターポリマーもしくはそれらの配合物である。さらに別の態様において、このエチレン／α−オレフィンインターポリマーもしくはそれらの配合物は、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物(mixtures thereof)からなる群より選択されるモノマーから形成されるコポリマーを含む。さらに別の態様において、エチレン／α−オレフィンインターポリマーもしくはそれらの配合物は１ｇ／１０分〜１００ｇ／１０分のメルトインデックス（Ｉ2）を有する。別のさらなる態様において、エチレン／α−オレフィンインターポリマーは１〜５０グラム／１０分のメルトインデックス、０．８６〜０．９２０グラム／ｃｍ3の密度および２〜１０の分子量分布、Ｍｗ／Ｍｎを有する。
【００１８】
本発明の別の態様において、少なくとも１つの外層は、プロピレンホモポリマー、プロピレンインターポリマー、エチレンホモポリマー、エチレンインターポリマーおよびそれらの配合物からなる群より選択される熱可塑性樹脂である。１５。さらなる態様において、この熱可塑性樹脂はエチレン／α−オレフィンインターポリマーもしくはそれらの配合物である。さらなる態様において、このエチレン／α−オレフィンインターポリマーもしくはそれらの配合物は、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物からなる群より選択されるモノマーから形成されるコポリマーを含む。さらに別の態様において、このエチレン／α−オレフィンインターポリマーもしくはそれらの配合物は、０．１ｇ／１０分〜１００ｇ／１０分のメルトインデックス（Ｉ2）を有する。さらなる態様において、このエチレン／α−オレフィンインターポリマーは０．２〜５０グラム／１０分のメルトインデックス、０．９００〜０．９４０グラム／ｃｃの密度および１．５〜５の分子量分布、Ｍｗ／Ｍｎを有する。
【００１９】
本発明の別の態様において、フィルム組成物はＧＰＰＳ、ＨＩＰＳ、ＡＢＳ、ＳＡＮ、ナイロン、スチレンブロックコポリマーもしくはそれらの混合物を含む層をさらに含む。別の態様においては、内層が熱伝達剤（heat transfer agent）を含む。
【００２０】
本発明の一態様において、フィルム組成物の外層の各々は内層の表面に隣接する。別の態様においては、外層の一方もしくは両方が１つ以上の介在層によって内層から分離される。別の実施形態においては、フィルム組成物が３つの層のみを含有する。別の実施形態においては、フィルム組成物が５つの層のみを含有する。さらに別の実施形態においては、フィルム組成物が５つを超える層を含有する。
【００２１】
別の態様において、内層は少なくとも２つの外層のそれぞれの軟化点よりも少なくとも２０℃低いＶｉｃａｔ軟化点を有する。別の態様においては、内層は少なくとも２つの外層のそれぞれの軟化点よりも少なくとも３０℃低いＶｉｃａｔ軟化点を有する。さらに別の態様においては、湿気障壁が、ハイドロヘッド水圧試験（ＩＳＯ  １４２０  Ａ１）によって決定される、１０〜２１．５ｍｂａｒの圧力で維持される。
【００２２】
本発明は、指定された領域で穿孔処理され、並びに／または穿孔勾配および／もしくは特定の穿孔配置を含有するフィルム組成物および包装に対して提供される。一態様において、この包装は２つ以上の継ぎ目を含有し、かつその包装の表面内の１つ以上の指定された領域に穿孔を含有する。別の態様において、穿孔は、その包装の表面上に圧縮力を及ぼす装置から受ける圧縮力が最大である、１つ以上の指定された領域内に局在する。さらなる態様において、その装置は垂直に位置されたローラーの対である。さらに別の態様において、その装置は垂直に位置されたローラーの一連の２つ以上の対である。
【００２３】
別の態様において、包装のフィルム組成物は少なくとも約２０ｍ3／時の空気透過率を有する。別の態様において、フィルム組成物は５０ミクロン〜２５０ミクロンの厚みを有する。別の態様において、包装は１ｋｇ〜１００ｋｇの最大収容力(capacity)を有する。
【００２４】
別の態様において、包装は、その包装の１つ以上の水平に平坦な表面内に位置する、１つ以上の指定された領域を含む。さらなる態様において、穿孔は１つ以上の指定された領域内で均等に間隔を置く。別の態様において、穿孔は１つ以上の指定された領域の各々の長軸方向中点に沿ってより高密度である。別の態様において、１つ以上の指定された領域は、各々、その包装の表面の長軸方向中点に沿って位置し、かつ各々の領域はその包装の幅の１／２未満である幅を有する。
【００２５】
本発明は、少なくとも３つの層を含む穿孔フィルム組成物の形成方法であって、
（ａ）各層に適する熱可塑性ポリマーもしくはポリマー配合物を選択し、
（ｂ）該熱可塑性ポリマーもしくは配合物からブローンもしくはキャストフィルムを形成し、該ブローンもしくはキャストフィルムは少なくとも３つの層を含み、
（ｃ）該ブローンもしくはキャストフィルムを穿孔処理して穿孔フィルム組成物を形成する
ことを含み、
該フィルムの少なくとも１つの層は内層であり、該内層は、該内層の反対の表面に位置する少なくとも２つの外層のそれぞれの軟化および／もしくは溶融温度と比較して、より低い軟化および／もしくは溶融温度を有し、かつ該フィルムの層は共通の中心を有する穿孔を有し、並びに
該フィルムが高温に晒されるとき、該少なくとも１つの内層は、圧縮力への露出で、増加した湿気障壁を該フィルム組成物に付与するのに十分な数の穿孔が該内層において密封されるような程度まで軟化もしくは溶融する方法に対して提供される。
【００２６】
さらに、本発明は、包装に粉末状物品を充填する方法であって、
ａ）粉末状物品を適切な最大収容力の包装に加えて充填された包装を形成し、該包装は少なくとも３つの層を含む穿孔フィルム組成物から形成され、該少なくとも３つの層の少なくとも１つの層は内層であり、該内層は、該内層の反対の表面に位置する少なくとも２つの外層のそれぞれの軟化および／もしくは溶融温度と比較して、より低い軟化および／もしくは溶融温度を有し、かつ該フィルム組成物の層は共通の中心を有する穿孔を有し、
ｂ）該包装に、該少なくとも１つの内層を軟化もしくは部分的に溶融させるのに十分な温度を施し、
ｃ）該充填された包装に圧縮力を施す
ことを含む方法に対して提供する。
【００２７】
別の態様において、穿孔は包装の１つ以上の指定された領域に局在し、それらの１つ以上の指定された領域は、包装の表面上に圧縮力を及ぼす装置からの最大圧縮力を受ける。
【００２８】
別の態様において、充填された包装は、その包装に圧縮力が施された後、さらに密封される。
【００２９】
さらなる態様において、充填方法は、本発明のバッグを充填スパウトに固定することを含む。さらなる態様においては、充填プロセスの最中の空気の除去を容易にするのに、ＤＥ３８３２６７３Ａ１（参照により本明細書に組み込まれる）に記載されるような、不織布で製造された管を用いることができる。
【００３０】
本発明は、本明細書で説明される２つ以上の態様もしくは実施形態の組み合わせを含むフィルムに対して提供される。
【００３１】
本発明は、本明細書で説明される２つ以上の態様もしくは実施形態の組み合わせを含む包装に対して提供される。
【００３２】
本発明は、本明細書で説明される２つ以上の態様もしくは実施形態の組み合わせを含む、フィルムもしくは包装の形成方法に対して提供される。
【００３３】
本発明は、本明細書で説明される２つ以上の態様もしくは実施形態の組み合わせを含む、包装の充填方法に対して提供される。
【発明を実施するための最良の形態】
【００３４】
本発明は、通気性層状フィルム組成物であって、加圧条件下で粉末状物質を効率的に充填することができ、かつ、高温および印加された圧縮力への露出で、湿気障壁を形成する通気性層状フィルム組成物に対して提供する。本発明の包装は穿孔フィルム組成物に基づき、この穿孔フィルム組成物は少なくとも３つの層（もしくはパイル）を含有し、かつ少なくとも１つの内層は、その内層の反対の表面に位置する、少なくとも２つの外層のそれぞれの軟化および／もしくは溶融温度との比較で、より低い軟化および／もしくは溶融温度を有する。このフィルム組成物の層は共通の中心を有する穿孔を有する。一実施形態において、これらの外層の各々は内層のそれぞれの表面に隣接する。
【００３５】
高温に対しての露出で、この内層は、圧縮力への露出で、フィルム組成物全体に湿気障壁の増加を付与するのに十分な数の穿孔が内層において密封される程度まで軟化する。フィルム構造におけるこの変化を図１に示す。穿孔の密封による湿気障壁の増加は、主として液体形態の、水がフィルム組成物の外部からフィルム組成物の内部へ、およびその逆に、通過することを防止する手助けをする。湿気障壁の増加は水圧試験、例えば、ハイドロヘッド水圧試験を用いて測定することができる。一実施形態においては、湿気障壁における相異をハイドロヘッド水圧試験ＩＳＯ  １４２０  Ａ１を用いて決定する。
【００３６】
熱的に処理された内層は圧縮力の印加で流動し、開放された穿孔を密封する。物質のこの「流動性」は、部分的には、適用される温度、印加される圧力、内層の厚み、内層の軟化および／もしくは溶融温度、並びに／または内層の流動特性に依存する。一実施形態において、フィルム組成物はその湿気障壁および構造一体性を、熱処理および圧縮力が施された後、ハイドロヘッド水圧試験（ＩＳＯ  １４２０  Ａ１）による、１０ｍｂａｒ〜２１．５ｍｂａｒで維持することができる。
【００３７】
高温への露出および圧縮力への露出は、同時であっても、温度露出を圧縮力に先んじて、連続的であってもよい。好ましい実施形態においては、フィルム組成物を９０℃以上の温度および３０−６０ｋＰａの圧縮力に露出する。別の実施形態においては、内層は少なくとも２つの外層のそれぞれの軟化点よりも少なくとも２０℃低いＶｉｃａｔ軟化点を有する。別の実施形態においては、内層は少なくとも２つの外層のそれぞれの軟化点よりも少なくとも３０℃低いＶｉｃａｔ軟化点を有する。
【００３８】
本発明は、その用途において必要な剛性および最大負荷に依存して、異なるフィルム組成物を用いて適用することができる。ＩＮＳＰＩＲＥ（商標）実用ポリマー（Performance Polymers）（Ｔｈｅ  ＤＯＷ  Ｃｈｅｍｉｃａｌ  Ｃｏｍｐａｎｙ）の外層としての使用は剛性がより高い最終フィルムをもたらし、それに対してＤＯＷＬＥＸ（商標）ポリエチレンポリマー、ＥＬＩＴＥ（商標）ポリエチレンポリマーおよびＩＮＳＰＩＲＥ（商標）ポリプロピレンポリマー（全てＴｈｅ  ＤＯＷ  Ｃｈｅｍｉｃａｌ  Ｃｏｍｐａｎｙ製）の外層としての使用は最終フィルムにおいてより高い柔軟性をもたらす。
【００３９】
本発明のフィルム組成物から形成される包装は様々なサイズの粉末状物品を保持することができる。一実施形態において、そのような物品の粒径は１μｍ〜１００μｍの範囲であり得る。粒子はあらゆる形状、例えば、球状もしくは不規則形状および不均一であり得る。
【００４０】
本発明のフィルム組成物は、粒子、粉末、顆粒およびバルク物品を含むあらゆるタイプの物品の包装、特には、感湿性物品および感湿性粉末状物品の包装に用いることができる。本発明のフィルム組成物から形成される包装は、粉末状物品、例えば、セメント、石灰、タルク、滑石粉、ポリビニルクロライド、石膏、カカオ、トウモロコシ粉、微粉および粉末状糖の包装において特に有用である。
【００４１】
本発明のフィルム組成物から調製される包装は、特定の包装の要求に必要とされる場合、さらなる加工工程で熱的もしくは機械的に処理することができる。しかしながら、本発明は、日常的な粉末包装加工工程の最中に、さらなる加工工程もしくは加工工程の代替を必要とすることなしに、加熱および応力で変形することができるフィルム組成物を提供する。典型的な粉末充填プロセスにおいては、バッグの充填の最中に生じる熱はバッグの温度を１００℃も上昇させ得る。加えて、典型的な充填プロセスにおいては、充填されたバッグは、空気を放出するため、一連のロール内で直ちに圧迫される。その上、包装は、指定された温度に加熱された空気除去ロールにより、高温および圧縮力の両方を同時に施され得る。これらの加工工程は、図１に示されるように、フィルム構造の所望の変化を生じ得る。
【００４２】
その結果、フィルム組成物は充填プロセスの最中に通気性であり、困難な粉末充填用の柔軟な包装として用いることができる。充填後、フィルム組成物を、少なくとも１つの内層を軟化および／もしくは溶融するには十分であるが、内層の反対の表面に各々位置する少なくとも２つの外層の構造的一体性を損なうには不十分である温度まで加熱することができる。
【００４３】
フィルム組成物の温度の上昇は様々な加熱機構によって達成することができ、この加熱機構には、これらに限定されるものではないが、接触加熱、例えば、加熱ローラー、対流加熱、例えば、熱気、並びに代わりの加熱源、例えば、赤外（ＩＲ）、マイクロ波（ＭＷ）、高周波（ＲＦ）および衝撃加熱が含まれる。これらの加熱機構のうちの幾つかは、１つ以上の層、好ましくは、内層に１つ以上の受容成分を必要とすることがある。これらの受容体もしくは熱伝達剤は、熱を吸収して周囲のポリマーマトリックスに伝達する役目を果たす。そのような物質には、極性物質もしくはポリマー（ビニルポリマー、ＥＣＯポリマー、シロキサン）もしくは他の物質／粒子（金属、カーボンブラック）もしくはそれらの組み合わせが含まれ得る。
【００４４】
フィルム組成物には、内層を軟化もしくは部分的に溶融するのに十分な高温を施した後、続く圧縮力を施して軟化した樹脂を開放された穿孔上に押しやらなければならない。この圧縮力は、そのフィルムを一対のローラーもしくは一連のローラーを通して搬送することによって印加することができる（図４を参照）。このローラーは、用途に依存して、室温に維持するか、もしくは特定の温度に加熱することができる。そのようなプロセスの最後に、内層内の穿孔の相当の部分もしくは全てが密封され、増加した湿気耐性障壁をフィルム組成物に付与する。
【００４５】
本発明の一実施形態においては、圧縮力を印加して包装体積を減少させた後、包装にさらなる熱処理を施すことができる。
【００４６】
本発明の別の実施形態においては、フィルム組成物を、例えば、外部引張り応力もしくは配向コア材料の緩和で、密封された穿孔の再開放を許容するように設計することができる。
【００４７】
さらに別の実施形態においては、水吸収剤材料を内層に添加し、湿気に対する露出で、内層を膨潤させることができる。内層の膨潤は内層内の穿孔をさらに密封する。
【００４８】
本発明のさらに別の実施形態においては、内層は架橋性基、例えば、シラン剤もしくはシラングラフト化ポリマーを含有することができ、加えて、硬化促進剤を含有することができる。湿気に対する露出で、内層が架橋して内層内の穿孔をさらに密封する。
【００４９】
フィルム層内の穿孔はあらゆるサイズもしくは形状のものであり得、これには、これらに限定されるものではないが、様々な円形度の孔、様々な三角形状、様々な矩形形状および他の多角形状、不規則形状およびスリットが含まれる。本発明の一実施形態においては、層（もしくはパイル）は同じサイズの、もしくはサイズ勾配がある穿孔を有する。
【００５０】
フィルム組成物は、ポリオレフィン（例えば、ＲＡＦＦＩＡポリプロピレン）から製造される織られた（編まれたものを含む）フィルムリボンを含む、少なくとも１つの他のフィルム層を含有することもでき、もしくは少なくとも１つの空洞化フィルム構造を含有することもできる。フィルム組成物は、充填プロセスの最中の空気の放出を促進するフィルタとして役立つ、ポリマー外層を含むこともできる。
【００５１】
一実施例において、フィルム組成物は、好ましくは、少なくとも２０ｍ3／時の空気透過率を有し、かつ、好ましくは、３５秒未満のＧｕｒｌｅｙ透過数（Gurley permeability number）（「Paper and Board - Determination of Air Permeance (medium range) - Part 5: Gurley Method」と題するＩＳＯ試験法５６３６／５）を有する。フィルムは、少なくとも３５０，０００ミクロン2／インチ2、好ましくは、少なくとも５００，０００ミクロン2／インチ2の穿孔密度を有することができる。
【００５２】
フィルム組成物は、６〜５０孔／インチ2の穿孔もしくは孔の平均数密度および、好ましくは、１０，０００ミクロン2〜７０，０００ミクロン2の平均個別孔面積を有することができる。この穿孔のサイズは収容される物品のサイズに依存して変化する。穿孔サイズは、１０μｍ〜１００μｍ、５０μｍ〜１０００μｍ以上の範囲であり得る。１０μｍ〜１０００μｍの全ての個別の値および下位範囲が本明細書に含まれ、本明細書に特定して開示される。
【００５３】
本発明のフィルム組成物は、典型的には、２５μｍ（ミクロン）〜１０００μｍ、好ましくは、４０μｍ〜３００μｍ、より好ましくは、５０μｍ〜２５０μｍの厚みを有することができる。２５μｍ〜１０００μｍの全ての個別の値および下位範囲が本明細書に含まれ、本明細書に特定して開示される。フィルム組成物は１０００μｍを上回る厚みを有することもできる。
【００５４】
一実施形態において、本発明のフィルム組成物から調製される包装は１ｋｇ〜１００ｋｇ、好ましくは、１ｋｇ〜５０ｋｇ、もしくは１〜２５ｋｇの重量を保持することができる。
【００５５】
典型的には、フィルム組成物は熱可塑性ポリマーを含有する。フィルム組成物中の熱可塑性ポリマーの量は、所望の特性、例えば、フィルム強度特性に、他のフィルム成分に、および用いられるポリマーのタイプに依存して変化する。一般には、フィルム中のポリオレフィンの量は、その組成物の総重量を基準にして、少なくとも４０パーセント、好ましくは、少なくとも５０パーセント、より好ましくは、少なくとも６０パーセントである。
【００５６】
本発明のフィルム組成物は、粉末状物品の収容に加えて、他の用途において用いることができる。例えば、フィルム組成物は、空気が容易に逃げることを許容し、次いで、加熱および圧力処理の後、保護されたフィルム層をもたらす、表面もしくは部分保護フィルムとして用いることができる。本発明のフィルム組成物は、コア層が穿孔構築箇所を通過するため、穿刺封着（punctual sealing）をも可能とし得る。これは、フィルムの片側を穿孔し、もしくはそのようなフィルムを非穿孔処理フィルムに積層することにより、２平坦域密封強度組成物（2-plateau seal strength composition）の設計に用いることができる。本発明のフィルムは、不織構造との積層体として、温度に依存する通気性プラス湿度遮断の達成にも用いることができる。フィルム組成物は、温度勾配組成物用に、異なる融点を有する多層フィルムを含有することもできる。
【００５７】
安定化剤および酸化防止剤を樹脂配合物に添加し、熱、光もしくは原料由来の残留触媒のような事物から誘導される、酸素との反応によって生じる劣化から樹脂を保護することができる。酸化防止剤はニューヨーク州Ｈａｗｔｈｏｒｎに位置するＣｉｂａ−Ｇｅｉｇｙから商業的に入手可能であって、Ｉｒｇａｎｏｘ（登録商標）５６５、１０１０および１０７６が含まれ、これらはヒンダードフェノール酸化防止剤である。これらはフリーラジカルスカベンジャーとして作用する一次酸化防止剤であり、単独で、もしくは他の酸化防止剤、例えば、亜リン酸酸化防止剤、例えば、Ｃｉｂａ−Ｇｅｉｇｙから入手可能なＩｒｇａｆｏｓ（登録商標）１６８と組み合わせて用いることができる。亜リン酸酸化防止剤は二次酸化防止剤と考えられ、一般には単独では用いられず、主として過酸化物分解剤として用いられる。他の利用可能な酸化防止剤には、これらに限定されるものではないが、コネチカット州ＳｔａｍｆｏｒｄのＣｙｔｅｃ  Ｉｎｄｕｓｔｒｉｅｓから入手可能なＣｙａｎｏｘ（登録商標）ＬＴＤＰおよびルイジアナ州Ｂａｔｏｎ  ＲｏｕｇｅのＡｌｂｅｍａｒｌｅ  Ｃｏｒｐ．から入手可能なＥｔｈａｎｏｘ（登録商標）１３３０が含まれる。他の多くの酸化防止剤が、それら自体での、もしくは他のそのような酸化防止剤との組み合わせでの使用に利用可能である。他の樹脂添加物には、これらに限定されるものではないが、紫外線吸収剤、帯電防止剤、顔料、染料、成核剤、充填剤、潤滑剤（slip agent）、難燃剤、可塑剤、処理助剤、潤滑剤（lubricant）、安定化剤、煙抑制剤、粘度制御剤および粘着防止剤が含まれる。
【００５８】
内層および外層用の材料
内層および外層は様々な熱可塑性ポリマーから調製することができる。各層の樹脂の選択は、その層の位置、樹脂の軟化および／もしくは溶融温度並びに連続する層間の接着力に依存する。
【００５９】
あらゆる熱可塑性ポリマーもしくは熱可塑性ポリマー配合物を本発明の実施において用いることができ、代表的なポリマーには、天然もしくは合成樹脂、例えば、これらに限定されるものではないが、スチレンブロックコポリマー、ゴム、ポリオレフィン、例えば、ポリエチレン、ポリプロピレンおよびポリブテン、エチレン／ビニルアセテート（ＥＶＡ）コポリマー、エチレンアクリル酸コポリマー（ＥＡＡ）、エチレンアクリレートコポリマー（ＥＭＡ、ＥＥＡ、ＥＢＡ）、ポリブチレン、ポリブタジエン、ナイロン、ポリカーボネート、ポリエステル、ポリエチレンオキシド、ポリプロピレンオキシド、エチレン−プロピレンインターポリマー、例えば、エチレン−プロピレンゴムおよびエチレン−プロピレン−ジエンモノマーゴム、塩素化ポリエチレン、熱可塑性バルカネート、エチレンエチルアクリレートポリマー（ＥＥＡ）、エチレンスチレンインターポリマー（ＥＳＩ）、ポリウレタン、それらに加えて、官能性修飾ポリオレフィン、例えば、シラン−グラフトもしくは無水マレイン酸グラフト−修飾オレフィンポリマー、並びに２種類以上のこれらのポリマーの組み合わせが含まれる。
【００６０】
開放もしくは閉鎖セルのいずれか、または両方の組み合わせを有する発泡熱可塑性ポリマーを用いることもできる。
【００６１】
熱可塑性ポリマーもしくは熱可塑性ポリマー配合物は１種類以上のエチレンホモポリマーもしくはインターポリマーを単独のポリマー成分として、もしくは主要ポリマー成分として含むことができる。そのようなポリマーには、直鎖低密度ポリエチレン（ＬＬＤＰＥ）、高密度ポリエチレン（ＨＤＰＥ）、低密度ポリエチレン（ＬＤＰＥ）、超超低密度ポリエチレン（ＵＬＤＰＥ）、超低密度ポリエチレン（ＶＬＤＰＥ）、均一分岐直鎖エチレンポリマー、均一分岐実質直鎖エチレンポリマーおよび不均一直鎖エチレンポリマーが含まれる。フィルム組成物中の１種類以上のこれらのポリマーの量は、存在するとしても、所望の特性、他の成分およびポリエチレンのタイプに依存して変化する。
【００６２】
オレフィン、例えば、エチレンもしくはプロピレンとの重合に有用である適切なコモノマーには、これらに限定されるものではないが、エチレン性不飽和モノマー、共役もしくは非共役ジエンもしくはポリエンが含まれる。そのようなコモノマーの例には、エチレンおよびＣ3−Ｃ20α−オレフィン、例えば、プロピレン、イソブチレン、１−ブテン、１−ペンテン、１−ヘキセン、４−メチル−１−ペンテン、１−ヘプテン、１−オクテン、１−ノネンおよび１−デセンが含まれる。好ましいコモノマーには、エチレン、プロピレン、１−ブテン、１−ヘキセン、４−メチル−１−ペンテンおよび１−オクテンが含まれ、後者が特に好ましい。他の適切なモノマーには、スチレン、ハロ−もしくはアルキル−置換スチレン、テトラフルオロエチレン、ビニルベンゾシクロブタン、ブタジエン、イソプレン、ペンタジエン、ヘキサジエン、オクタジエンおよびシクロアルケン、例えば、シクロペンテン、シクロヘキセンおよびシクロオクテンが含まれる。典型的には、エチレンを１種類のＣ3−Ｃ20α−オレフィンと共重合させる。好ましいコモノマーには、Ｃ3−Ｃ8α−オレフィン、例えば、プロピレン、１−ブテン、１−ペンテン、４−メチル−１−ペンテン、１−ヘキセン、１−ヘプテンおよび１−オクテンが含まれる。
【００６３】
一実施形態において、フィルム層もしくはフィルム層の成分として有用なオレフィン系インターポリマーは、そのインターポリマーの２０重量パーセント以下、好ましくは１５重量パーセント未満、より好ましくは１０重量パーセント未満、最も好ましくは５重量パーセント未満を含むコモノマー含有率を有する。５〜２０重量パーセントの全ての個別の重量パーセンテージおよび下位範囲が本明細書に含まれ、かつ本明細書に開示される。
【００６４】
別の実施形態において、フィルム層もしくはフィルム層の成分として有用なオレフィン系インターポリマーは、そのインターポリマーの７重量パーセント以下、好ましくは５重量パーセント未満、より好ましくは３重量パーセント未満、最も好ましくは２重量パーセント未満を含むコモノマー含有率を有する。２〜７重量パーセントの全ての個別の重量パーセンテージおよび下位範囲が本明細書に含まれ、かつ本明細書に開示される。
【００６５】
別の実施形態において、フィルム層もしくはフィルム層の成分として有用なオレフィン系インターポリマーは、そのインターポリマーの５０重量パーセント以下、好ましくは４０重量パーセント未満、より好ましくは３０重量パーセント未満、最も好ましくは２０重量パーセント未満を含むコモノマー含有率を有する。２０〜５０重量パーセントの全ての個別の重量パーセンテージおよび下位範囲が本明細書に含まれ、かつ本明細書に開示される。
【００６６】
別の実施形態において、フィルム層もしくはフィルム層の成分として有用なオレフィン系インターポリマーは、そのインターポリマーの２０重量パーセント以下、好ましくは１０重量パーセント未満、より好ましくは７重量パーセント未満、最も好ましくは５重量パーセント未満を含むコモノマー含有率を有する。５〜２０重量パーセントの全ての個別の重量パーセンテージおよび下位範囲が本明細書に含まれ、かつ本明細書に開示される。
【００６７】
本発明のインターポリマー中のコモノマー含有量は５０重量パーセントを上回っていてもよく、もしくは２重量パーセント未満であってもよい。
【００６８】
有用なオレフィン系インターポリマーには、これらに限定されるものではないが、エチレン系インターポリマーおよびプロピレン系インターポリマーが含まれる。
【００６９】
「均一」および「均一分岐」という用語は、α−オレフィンコモノマーが所与のポリマー分子内に無作為に分布し、かつ実質的に全てのポリマー分子が同じエチレン対コモノマー比を有するエチレン／α−オレフィンインターポリマーを参照する上で用いられる。
【００７０】
本発明の実施において用いることができる均一分岐エチレンインターポリマーには、均一分岐直鎖エチレンインターポリマーおよび均一分岐実質直鎖エチレンインターポリマーが含まれる。
【００７１】
均一分岐直鎖エチレンインターポリマーのうちに含まれるものは、長鎖分岐を欠くものの、インターポリマーに重合したコモノマーから誘導され、かつ同じポリマー鎖内および異なるポリマー鎖間の両方に均一に分布する短鎖分岐を有するエチレンポリマーである。すなわち、均一分岐直鎖エチレンインターポリマーは、直鎖低密度ポリエチレンポリマーもしくは直鎖高密度ポリエチレンポリマーの場合と全く同様に、長鎖分岐を欠き、例えば、Ｅｌｓｔｏｎによって米国特許第３，６４５，９９２号に記載されるように、均一分岐分布重合法を用いて製造される。均一分岐直鎖エチレン／α−オレフィンインターポリマーの商業的な例には、Ｍｉｔｓｕｉ  Ｃｈｅｍｉｃａｌ  Ｃｏｍｐａｎｙによって供給されるＴＡＦＭＥＲ（商標）ポリマーおよびＥｘｘｏｎ  Ｃｈｅｍｉｃａｌ  Ｃｏｍｐａｎｙによって供給されるＥＸＡＣＴ（商標）ポリマーが含まれる。
【００７２】
均一分岐実質直鎖エチレンインターポリマーは米国特許第５，２７２，２３６号、第５，２７８，２７２号、第６，０５４，５４４号、第６，３３５，４１０号および第６，７２３，８１０号に記載され、各々の全内容は参照により本明細書に組み込まれる。
【００７３】
加えて、実質直鎖エチレンインターポリマーは長鎖分岐を有する均一分岐エチレンポリマーである。長鎖分岐はポリマー主鎖と同じコモノマー分布を有し、かつポリマー主鎖の長さとほぼ同じ長さを有することができる。典型的には、「実質直鎖」は、大部分のポリマーが、平均で、１０００合計炭素（主鎖および分岐炭素の両方を含む）あたり０．０１長鎖分岐〜１０００合計炭素あたり３長鎖分岐で置換されていることを意味する。好ましいポリマーは、１０００合計炭素あたり０．０１長鎖分岐〜１０００合計炭素あたり１長鎖分岐、より好ましくは、１０００合計炭素あたり０．０５長鎖分岐〜１０００合計炭素あたり１長鎖分岐、特には、１０００合計炭素あたり０．３長鎖分岐〜１０００合計炭素あたり１長鎖分岐で置換される。
【００７４】
実質直鎖ポリマーの商業的な例には、ＥＮＧＡＧＥ（商標）ポリマーおよびＡＦＦＩＮＩＴＹ（商標）ポリマー（両方ともＴｈｅ  Ｄｏｗ  Ｃｈｅｍｉｃａｌ  Ｃｏｍｐａｎｙから入手可能）が含まれる。
【００７５】
実質直鎖エチレンインターポリマーは独自クラスの均一分岐エチレンポリマーを形成する。それらは、Ｅｌｓｔｏｎによって米国特許第３，６４５，９９２に記載される、従来の均一分岐直鎖エチレンインターポリマーの周知クラスとは異なり、さらに、それらは従来の不均一チーグラー・ナッタ触媒重合直鎖エチレンポリマー（例えば、Ａｎｄｅｒｓｏｎらによって米国特許第４，０７６，６９８号に開示される技術を用いて、製造される、例えば超超低密度ポリエチレン（ＵＬＤＰＥ）、直鎖低密度ポリエチレン（ＬＬＤＰＥ）もしくは高密度ポリエチレン（ＨＤＰＥ））と同じクラスにも、高圧フリーラジカル開始高度分岐ポリエチレン、例えば、低密度ポリエチレン（ＬＤＰＥ）、エチレン−アクリル酸（ＥＡＡ）コポリマーおよびエチレンビニルアセテート（ＥＶＡ）コポリマーと同じクラスにもない。
【００７６】
本発明において有用な均一分岐実質直鎖エチレンインターポリマーは、それらが比較的狭い分子量分布を有するとしても、優れた処理性を有する。驚くべきことに、実質直鎖エチレンインターポリマーのＡＳＴＭ  Ｄ  １２３８（Ｉ10／Ｉ2）によるメルトフロー比は広範に変化することができ、分子量分布、Ｍｗ／Ｍｎ、もしくはＭＷＤとは本質的に無関係である。この驚くべき挙動は、従来の均一分岐直鎖エチレンインターポリマー、例えば、Ｅｌｓｔｏｎによって米国特許第３，６４５，９９２号に記載されるもの、および不均一に分岐した従来のチーグラー・ナッタ重合直鎖ポリエチレンインターポリマー、例えば、Ａｎｄｅｒｓｏｎらによって米国特許第４，０７６，６９８号に記載されるものとは対照的である。均一分岐実質直鎖エチレンインターポリマーとは異なり、直鎖エチレンインターポリマーは（均一に分岐していようと、不均一に分岐していようと）分子量分布によってより影響されるレオロジー特性を有する。
【００７７】
均一分岐直鎖もしくは実質直鎖エチレンポリマーは狭い分子量分布（Ｍｗ／Ｍｎ）を有するものと特徴付けられる。直鎖もしくは実質直鎖エチレンポリマーについては、分子量分布Ｍｗ／Ｍｎは、例えば、５以下、好ましくは４以下、より好ましくは１．５〜４、さらにより好ましくは１．５〜３、最も好ましくは２．５〜３．５である。１〜５の全ての個別の値および下位範囲が本明細書に含まれ、かつ本明細書に開示される。
【００７８】
均一直鎖および実質直鎖エチレンポリマーのコモノマー分岐の分布はそのＳＣＢＤＩ（短鎖分岐分布指数（Short Chain Branch Distribution Index））もしくはＣＤＢＩ（組成分布分岐指数（Composition Distribution Branch Index））によって特徴付けられ、半合計コモノマーモル含有率（median total molar comonomer content）の５０パーセント以内のコモノマー含有率を有するポリマー分子の重量パーセントと定義される。ポリマーのＣＤＢＩは、当分野において公知の技術、例えば、Wild et al., Journal of Polymer Science, Poly. Phys. Ed., Vol. 20, p. 441 (1982)により、もしくは米国特許第４，７９８，０８１号および第５，００８，２０４号に、例えば、記載される、昇温溶離分別法（ここでは「ＴＲＥＦ」と略す）から得られるデータから算出される。本発明の組成物において有用な実質直鎖ポリマーのＳＣＢＤＩもしくはＣＤＢＩは、好ましくは５０パーセントを上回り、特には７０パーセントを上回り、より好ましくは９０パーセントを上回る。
【００７９】
本発明のフィルム組成物において用いられる均一分岐実質直鎖エチレンポリマーは公知であり、それらおよびそれらの調製方法は、例えば、米国特許第５，２７２，２３６号、第５，２７８，２７２号および第５，７０３，１８７号に記載され、それらは、各々、参照によりそれらの全体が本明細書に組み込まれる。
【００８０】
均一直鎖もしくは実質直鎖エチレンポリマーはシングルサイト触媒を用いて適切に調製することができる。これらの触媒、特には、拘束幾何触媒の幾つかの例がＥＰ−Ａ−４１６，８１５、Ｕ．Ｓ．５，７０３，１８７、５，８７２，２０１、Ｕ．Ｓ．ＥＰ−Ａ−５１４，８２８、Ｕ．Ｓ．６，１１８，０１３、Ｕ．Ｓ．５，４７０，９９３、Ｕ．Ｓ．５，３７４，６９６、Ｕ．Ｓ．５，２３１，１０６、Ｕ．Ｓ．５，０５５，４３８、Ｕ．Ｓ．５，０５７，４７５、Ｕ．Ｓ．５，０９６，８６７、Ｕ．Ｓ．５，０６４，８０２およびＵ．Ｓ．５，１３２，３８０に開示される。１９９１年６月２４日出願の米国出願第７２０，０４１号において、前記拘束幾何触媒の特定のボラン誘導体が開示され、それらの調製方法が教示および主張された。Ｕ．Ｓ．−Ａ−５，４５３，４１０においては、カチオン性拘束幾何触媒とアルモキサンとの組み合わせが適切なオレフィン重合触媒として開示される。
【００８１】
不均一直鎖エチレンポリマーも本発明において用いることができる。不均一直鎖エチレンポリマーにはエチレンおよび１種類以上のＣ3〜Ｃ8α−オレフィンのコポリマーが含まれる。エチレンのホモポリマーは不均一系の調製に用いられるものと同じ触媒、例えば、チーグラー・ナッタ触媒を用いて調製することもできる。α−オレフィン共重合に起因する分子量分布および短鎖分岐分布の両方は、均一直鎖エチレンポリマーと比較して、比較的広い。不均一直鎖エチレンポリマーは溶液、スラリーもしくは気相法においてチーグラー・ナッタ触媒を用いて製造することができ、当業者に公知である。例えば、米国特許第４，３３９，５０７号（その全内容は参照により本明細書に組み込まれる）を参照のこと。
【００８２】
不均一および均一エチレンポリマーの混合物（「複合ポリエチレン」）、例えば、Ｋｏｌｔｈａｍｍｅｒらによって米国特許第５，８４４，０４５号、第５，８６９，５７５号、および第６，４４８，３４１号（各々の全内容は参照により本明細書に組み込まれる）に記載されるものも本発明のフィルム組成物に用いることができる。
【００８３】
内層
内層の材料は、外層のそのような温度と比較して、比較的低い軟化温度もしくはＶｉｃａｔ軟化および／または比較的低い溶融温度を有さなければならない。内層の材料は、典型的には、外層の材料よりも弾性である。この層に適するポリマーの例には、これらに限定されるものではないが、ポリエチレン系ポリマー、例えば、ＡＦＦＩＮＩＴＹ（商標）およびＦＬＥＸＯＭＥＲ（商標）、並びにポリプロピレン系ポリマー、例えば、ＶＥＲＳＩＦＹ（商標）ポリマーが含まれる（全てＴｈｅ  ＤＯＷ  Ｃｈｅｍｉｃａｌ  Ｃｏｍｐａｎｙ製）。ポリオレフィン系以外のポリマー系を内層に用いることもできる。内層は１種類のポリマーもしくは２種類以上のポリマー、例えば、ポリマー配合物を含有することができる。
【００８４】
内層の具体的な特性は用いられるポリマーもしくはポリマー配合物に依存する。以下に示される特性はポリオレフィン樹脂および注記される特性のうちに入る他のポリマー樹脂の代表的なものである。以下に示される特性は、本発明における使用に適するポリオレフィンおよび他のポリマー並びに配合物の範囲の観点から、本発明の範囲を限定しようとするものではない。
【００８５】
一実施形態において、以下に記載されるポリマーの各々は内層において単独のポリマー成分として用いられる。別の実施形態においては、以下に記載されるポリマーの各々は内層においてポリマー配合物成分として用いられる。そのようなポリマーはここに記載される２つ以上の実施形態によって特徴付けることができる。
【００８６】
一実施形態においては、内層において単一成分として、もしくは配合物成分として用いられるポリマーは、典型的には、２０℃〜１５０℃、好ましくは、３０℃〜１２０℃、より好ましくは、４０℃〜１１０℃、最も好ましくは、４５℃〜１００℃のＶｉｃａｔ軟化点によって特徴付けられる。２０℃〜１５０℃の全ての個別の値および下位範囲が本明細書に含まれ、かつ本明細書に開示される。別の実施形態において、配合物が、典型的には、２０℃〜１５０℃、好ましくは、３０℃〜１２０℃、より好ましくは、４０℃〜１１０℃、最も好ましくは、４５℃〜１００℃のＶｉｃａｔ軟化点によって特徴付けられる。２０℃〜１５０℃の全ての個別の値および下位範囲が本明細書に含まれ、かつ本明細書に開示される。
【００８７】
別の実施形態においては、内層において単一成分として、もしくは配合物成分として用いられるポリマーは、典型的には、３０℃〜１５０℃、好ましくは、４０℃〜１２０℃、より好ましくは、５０℃〜１１０℃、最も好ましくは、６０℃〜１００℃のＤＳＣ融点もしくは溶融範囲によって特徴付けられる。３０℃〜１５０℃の全ての個別の値および下位範囲が本明細書に含まれ、かつ本明細書に開示される。
【００８８】
別の実施形態においては、内層において単一成分として、もしくは配合物成分として用いられるポリマーは、典型的には、１〜１０００ｇ／１０分、好ましくは、１〜１００ｇ／１０分、より好ましくは、１〜５０ｇ／１０分、さらにより好ましくは、１〜３０ｇ／１０分、最も好ましくは、１〜１０ｇ／１０分の、１９０℃および２．１６ｋｇ荷重（ＡＳＴＭ  Ｄ−１２３８）での、メルトインデックス（Ｉ2）によって特徴付けられる。１〜１０００ｇ／１０分の全ての個別の値および下位範囲が本明細書に含まれ、かつ本明細書に開示される。別の実施形態においては、配合物が、典型的には、１〜１０００ｇ／１０分、好ましくは、１〜１００ｇ／１０分、より好ましくは、１〜５０ｇ／１０分、さらにより好ましくは１〜３０ｇ／１０分、最も好ましくは、１〜１０ｇ／１０分の、１９０℃および２．１６ｋｇ荷重（ＡＳＴＭ  Ｄ−１２３８）での、メルトインデックス（Ｉ2）によって特徴付けられる。
【００８９】
別の実施形態においては、内層において単一成分として、もしくは配合物成分として用いられるポリマーは、典型的には、１〜１０００ｇ／１０分、好ましくは、１〜１００ｇ／１０分、より好ましくは、１〜５０ｇ／１０分、さらにより好ましくは、１〜３０ｇ／１０分、最も好ましくは、１〜１０ｇ／１０分の、２３０℃および２．１６ｋｇ荷重（ＡＳＴＭ  Ｄ−１２３８）での、メルトフローレート（ＭＦＲ）によって特徴付けられる。１〜１０００ｇ／１０分の全ての個別の値および下位範囲が本明細書に含まれ、かつ本明細書に開示される。別の実施形態においては、配合物が、典型的には、１〜１０００ｇ／１０分、好ましくは、１〜１００ｇ／１０分、より好ましくは、１〜５０ｇ／１０分、さらにより好ましくは、１〜３０ｇ／１０分、最も好ましくは、１〜１０ｇ／１０分の、２３０℃および２．１６ｋｇ荷重（ＡＳＴＭ  Ｄ−１２３８）での、メルトフローレート（ＭＦＲ）によって特徴付けられる。１〜１０００ｇ／１０分の全ての個別の値および下位範囲が本明細書に含まれ、かつ本明細書に開示される。
【００９０】
別の実施形態においては、内層において単一成分として、もしくは配合物成分として用いられるポリマーは、典型的には、実質的に非晶質であり、かつ、ＤＳＣによる測定で、５０パーセント未満、好ましくは、３０パーセント未満の総結晶化度パーセントを有する。
【００９１】
別の実施形態においては、内層において単一成分として、もしくは配合物成分として用いられるポリマーは、典型的には、０．８４０ｇ／ｃｍ3〜０．９４０ｇ／ｃｍ3、好ましくは、０．８６０ｇ／ｃｍ3〜０．９２０ｇ／ｃｍ3、より好ましくは、０．８６０ｇ／ｃｍ3〜０．９１０ｇ／ｃｍ3の密度を有する。０．８４０ｇ／ｃｍ3〜０．９４０ｇ／ｃｍ3の全ての個別の値および下位範囲が本明細書に含まれ、かつ本明細書に開示される。
【００９２】
別の実施形態においては、内層において単一成分として、もしくは配合物成分として用いられるポリマーは、典型的には、１０，０００〜２００，０００ｇ／ｍｏｌの重量平均分子量（Ｍｗ）を有し、それらの間の全ての個別の値および下位範囲が本明細書に含まれ、かつ本明細書に開示される。
【００９３】
別の実施形態においては、内層において単一成分として、もしくは配合物成分として用いられるポリマーは、典型的には、１〜２０、好ましくは、１〜１０、より好ましくは、１〜５、さらにより好ましくは、１．５〜３．５の分子量分布、Ｍｗ／Ｍｎを有する。１〜２０の全ての個別の値および下位範囲が本明細書に含まれ、かつ本明細書に開示される。
【００９４】
内層において単一成分として、もしくは配合物成分として用いられるポリマーは、典型的には、その内層の成分の総重量を基準にして、５０重量パーセント〜１００重量パーセントの量で存在する。５０重量パーセント〜１００重量パーセントの全ての個別の値および下位範囲が本明細書に含まれ、かつ本明細書に開示される。
【００９５】
内層において単一成分として、もしくは配合物成分として用いられるポリマーは、上記実施形態の２つ以上の特性の組み合わせを有することができる。
【００９６】
外層
外層の材料は、高温および圧力への露出の際、フィルム組成物の構造的一体性を維持しなければならない。適切な材料にはポリエチレンホモポリマーおよびインターポリマーが含まれる。典型的には、外層の材料は内層の材料よりも高い剛性を有する。そのようなポリマーの例には、これらに限定されるものではないが、ポリエチレン系ポリマー、例えば、ＤＯＷＬＥＸ（商標）およびＥＬＩＴＥ（商標）並びにポリプロピレン系ポリマー、例えば、ＩＮＳＰＩＲＥ（商標）が含まれる（全てＴｈｅ  ＤＯＷ  Ｃｈｅｍｉｃａｌ  Ｃｏｍｐａｎｙ製）。各々の外層は１種類のポリマーもしくは２種類以上のポリマー、例えば、ポリマー配合物を含有することができる。
【００９７】
外層の具体的な特性は用いられるポリマーもしくはポリマー配合物に依存する。以下に示される特性はポリオレフィン樹脂および注記される特性のうちに入る他のポリマー樹脂の代表的なものである。以下に示される特性は、本発明における使用に適するポリオレフィンおよび他のポリマー並びに配合物の範囲の観点から、本発明の範囲を限定しようとするものではない。
【００９８】
一実施形態において、以下に記載されるポリマーの各々は内層において単独のポリマー成分として用いられる。別の実施形態においては、以下に記載されるポリマーの各々は外層においてポリマー配合物成分として用いられる。そのようなポリマーはここに記載される２つ以上の実施形態によって特徴付けることができる。
【００９９】
一実施形態においては、外層において単一成分として、もしくは配合物成分として用いられるポリマーは、典型的には、５０℃〜２３０℃、好ましくは、７０℃〜２００℃、より好ましくは、１００℃〜１５０℃のＶｉｃａｔ軟化点によって特徴付けられる。５０℃〜２３０℃の全ての個別の値および下位範囲が本明細書に含まれ、かつ本明細書に開示される。別の実施形態においては、配合物が、典型的には、５０℃〜２３０℃、好ましくは、７０℃〜２００℃、より好ましくは、１００℃〜１５０℃のＶｉｃａｔ軟化点によって特徴付けられる。５０℃〜２３０℃の全ての個別の値および下位範囲が本明細書に含まれ、かつ本明細書に開示される。
【０１００】
別の実施形態においては、外層において単一成分として、もしくは配合物成分として用いられるポリマーは、典型的には、５０℃〜２５０℃、好ましくは、７０℃〜２００℃、より好ましくは、１００℃〜１８０℃、さらにより好ましくは、１２０℃〜１７０℃のＤＳＣ融点によって特徴付けられる。５０℃〜２５０℃の全ての個別の値および下位範囲が本明細書に含まれ、かつ本明細書に開示される。
【０１０１】
別の実施形態においては、外層において単一成分として、もしくは配合物成分として用いられるポリマーは、典型的には、０．１〜１００ｇ／１０分、好ましくは、０．２〜５０ｇ／１０分、より好ましくは、０．３〜１０ｇ／１０分、さらにより好ましくは、０．４〜５ｇ／１０分の、１９０℃および２．１６ｋｇ荷重（ＡＳＴＭ  Ｄ−１２３８）での、メルトインデックス（Ｉ2）によって特徴付けられる。０．１〜１００ｇ／１０分の全ての個別の値および下位範囲が本明細書に含まれ、かつ本明細書に開示される。別の実施形態においては、配合物が、典型的には、０．１〜１００ｇ／１０分、好ましくは、０．２〜５０ｇ／１０分、より好ましくは、０．３〜１０ｇ／１０分、さらにより好ましくは、０．４〜５ｇ／１０分の、１９０℃および２．１６ｋｇ荷重（ＡＳＴＭ  Ｄ−１２３８）での、メルトインデックス（Ｉ2）によって特徴付けられる。０．１〜１００ｇ／１０分の全ての個別の値および下位範囲が本明細書に含まれ、かつ本明細書に開示される。
【０１０２】
別の実施形態においては、外層において単一成分として、もしくは配合物成分として用いられるポリマーは、典型的には、０．１〜１００ｇ／１０分、好ましくは、０．２〜５０ｇ／１０分、より好ましくは、０．３〜１０ｇ／１０分、さらにより好ましくは、０．４〜５ｇ／１０分の、２３０℃および２．１６ｋｇ荷重（ＡＳＴＭ  Ｄ−１２３８）での、メルトフローレートによって特徴付けられる。０．１〜１００ｇ／１０分の全ての個別の値および下位範囲が本明細書に含まれ、かつ本明細書に開示される。別の実施形態においては、配合物が、典型的には、０．１〜１００ｇ／１０分、好ましくは、０．２〜５０ｇ／１０分、より好ましくは、０．３〜１０ｇ／１０分、さらにより好ましくは、０．４〜５ｇ／１０分の、２３０℃および２．１６ｋｇ荷重（ＡＳＴＭ  Ｄ−１２３８）での、メルトフローレートによって特徴付けられる。０．１〜１００ｇ／１０分の全ての個別の値および下位範囲が本明細書に含まれ、かつ本明細書に開示される。
【０１０３】
別の実施形態においては、外層において単一成分として、もしくは配合物成分として用いられるポリマーは、２０，０００〜１，０００，０００の重量平均分子量（Ｍｗ）によって特徴付けられ、それらの間の全ての個別の値および下位範囲が本明細書に含まれ、かつ本明細書に開示される。
【０１０４】
別の実施形態においては、外層において単一成分として、もしくは配合物成分として用いられるポリマーは、典型的には、ＤＳＣによる測定で、６０パーセント未満、好ましくは、５０パーセント未満の総結晶化度パーセントを有する。
【０１０５】
別の実施形態においては、外層において単一成分として、もしくは配合物成分として用いられるポリマーは、典型的には、０．８８０ｇ／ｃｍ3〜０．９６０ｇ／ｃｍ3、好ましくは、０．９００ｇ／ｃｍ3〜０．９４０ｇ／ｃｍ3、もしくは０．９００ｇ／ｃｍ3〜０．９５０ｇ／ｃｍ3の密度を有する。０．８８０ｇ／ｃｍ3〜０．９６０ｇ／ｃｍ3の全ての個別の値および下位範囲が本明細書に含まれ、かつ本明細書に開示される。
【０１０６】
別の実施形態においては、外層において単一成分として、もしくは配合物成分として用いられるポリマーは、典型的には、１〜２０、好ましくは、１〜１０、より好ましくは、１〜５、さらにより好ましくは、１．５〜３．５の分子量分布、Ｍｗ／Ｍｎを有する。１〜２０の全ての個別の値および下位範囲が本明細書に含まれ、かつ本明細書に開示される。
【０１０７】
外層において単一成分として、もしくは配合物成分として用いられるポリマーは、典型的には、その外層の成分の総重量を基準にして、５０重量パーセント〜１００重量パーセントの量で存在する。５０重量パーセント〜１００重量パーセントの全ての個別の値および下位範囲が本明細書に含まれ、かつ本明細書に開示される。
【０１０８】
外層において単一成分として、もしくは配合物成分として用いられるポリマーは、上記実施形態の２つ以上の特性の組み合わせを有することができる。
【０１０９】
本発明のフィルム組成物の形成方法
本発明のフィルム組成物は、各層を製造するのに適する熱可塑性ポリマーを選択し、各層のフィルムを形成し、およびそれらの層を接合するか、または１つ以上の層を共押出もしくは流し込み成形することによって調製することができる。最終フィルム組成物を穿孔処理して通気性フィルムを形成する。望ましくは、フィルム層は、フィルム間の界面領域全体にわたって連続的に接合する。穿孔処理機構には、これらに限定されるものではないが、ピン付きローラー（pinned roller）、平板化ピン（plated pin）およびレーザ技術が含まれる。
【０１１０】
各々の層については、典型的には、成分およびあらゆる追加添加物、例えば、スリップ、粘着防止剤およびポリマー処理助剤を押出配合することが適切である。押出配合は適度の分散度が達成されるような方法で行うべきである。押出配合のパラメータは成分に依存して必然的に変化する。しかしながら、典型的には、全体的なポリマー変形、すなわち、混合度が重要であり、例えば、スクリューの設計および溶融温度によって制御することができる。フィルム形成の最中の溶融温度はフィルムの成分に依存する。
【０１１１】
押出配合の後、フィルム構造を形成する。フィルム構造は、通常の組立技術、例えば、バブル押出、二軸配向法（例えば、張り枠もしくは二重バブル法）、キャスト／シート押出、共押出および積層によって製造することができる。通常のバブル押出法（別名、ホットブローンフィルム法）は、例えば、The Encyclopedia of Chemical Technology, Kirk-Othmer, Third Edition, John Wiley & Sons, New York, 1981, Vol. 16, pp. 416-417およびVol. 18, pp. 191-192に記載される。二軸配向フィルム製造法、例えば、米国特許第３，４５６，０４４号（Ｐａｈｉｋｅ）の「二重バブル」法に記載されるもの、並びに米国特許第４，３５２，８４９号（Ｍｕｅｌｌｅｒ）、米国特許第４，８２０，５５７号および第４，８３７，０８４号（両方ともＷａｒｒｅｎ）、米国特許第４，８６５，９０２号（Ｇｏｌｉｋｅら）、米国特許第４，９２７，７０８号（Ｈｅｒｒａｎｅら）、米国特許第４．９５２，４５１号（Ｍｕｅｌｌｅｒ）並びに米国特許第４，９６３，４１９号および第５，０５９，４８１号（両方ともＬｕｓｔｉｇら）に記載される方法を用いて本発明の新規フィルム構造を製造することもできる。これらの特許の全ては参照により本明細書に組み込まれる。
【０１１２】
本発明の構造を製造するための製造技術には、垂直形成−充填−密封技術、例えば、Packaging Machinery Operation, Chapter 8:C. Glenn Davis (Packaging Machinery Manufacturers Institute, 2000 K Street, N.W., Washington, D.C. 20006)、The Wiley Encyclopedia of Packaging Technology, Marilyn Bakker, Editor-in-chief, pp. 364-369 (John Wiley & Sons)、Ｕ．Ｓ．５，２８８，５３１（Ｆａｌｌａら）、Ｕ．Ｓ．５，７２１，０２５（Ｆａｌｌａら）、Ｕ．Ｓ．５，３６０，６４８（Ｆａｌｌａら）およびＵ．Ｓ．６，１１７，４６５（Ｆａｌｌａら）による形成−充填−密封（Form-Fill-Sealing）、他のフィルム製造技術、例えば、Plastic Films, Technology and Packaging Applications (Technomic Publishing Co., Inc. (1992)), by Kenton R. Osborn and Winner A Jenkens, pp. 39-105において考察されるものが含まれる。これらの特許および参考文献の全ては参照により本明細書に組み込まれる。
【０１１３】
他のフィルム製造技術はＵ．Ｓ．６，７２３，３９８（Ｃｈｕｍら）に開示されている。特には印刷用途の、後処理技術、例えば、放射線処理およびコロナ処理も本発明の材料で達成することができる。本発明から製造されるフィルムはシラン硬化することもでき、もしくは本発明の物品の製造に用いられるポリマーを製造後にグラフト化することができる（例えば、無水マレイン酸グラフト化ポリマー、Ｕ．Ｓ．４，９２７，８８８（Ｓｔｒａｉｔら）、Ｕ．Ｓ．４，９５０，５４１（Ｔａｂｏｒら）、Ｕ．Ｓ．４，７６２，８９０（Ｓｔｒａｉｔら）、Ｕ．Ｓ．５，３４６，９６３（Ｈｕｇｈｅｓら）、Ｕ．Ｓ．４，６８４，５７６（Ｔａｂｏｒら）に開示される技術を含む）。これらの特許の全ては参照により本明細書に組み込まれる。
【０１１４】
フィルム組成物が形成された後、それを伸長させることができる。伸長は当分野において通常用いられるあらゆる方法で達成することができる。フィルム組成物は穿孔処理することができ、フィルムシートはバッグ製造のために変換器に送ることができる。フィルムシートは当分野の公知法を用いて穿孔処理することができる。穿孔の形状およびサイズ並びに穿孔の量はそのフィルム組成物の最終用途に依存する。
【０１１５】
フィルム組成物のシートは熱封着もしくは接着剤の使用によって接合することができる。熱封着は通常の技術を用いて達成することができ、この技術には、これらに限定されるものではないが、ホットバー、インパルス加熱、側部溶接、超音波溶接もしくは、上で考察されるような、他の代替加熱機構が含まれる。
【０１１６】
前記プロセスのフィルム組成物は、用途に依存して、いかなる厚みにも製造することができる。典型的には、フィルム組成物は５〜３００ミクロン、好ましくは、５０〜２５０ミクロン、より好ましくは、７５〜２００ミクロンの総厚みを有する。透過率も用途に依存して調整することができる。
【０１１７】
穿孔の構造
フィルム組成物内の穿孔の配置は変化し、そのフィルム組成物の最終用途に依存する。フィルム組成物のシートはそのシート内の指定された領域に穿孔を有し得る。指定される領域はいかなるサイズおよび形状であってもよい。これらの指定された領域内で、穿孔は様々な形状で存在することができ、その形状には、これらに限定されるものではないが、ある領域の特定の軸に沿った穿孔サイズ勾配、ある領域の特定の軸に沿った穿孔密度勾配、並びに異なる形状および／もしくはサイズの穿孔勾配が含まれる。
【０１１８】
好ましい実施形態においては、フィルム組成物を指定された領域内で穿孔処理する。別の好ましい実施形態においては、フィルム組成物を、そのような組成物から形成される包装が１つ以上の水平方向に平坦な表面内にのみ穿孔を含有するように穿孔処理する。そのような包装は、典型的には、２つ以上の継ぎ目を含有する。そのような設計においては、穿孔は、例えば図３に示されるように（包装１ａ、１ｂおよび１ｃを参照）、その包装の特定された領域に局在することができる。図３Ａに示されるように、穿孔（３ａ）は指定された領域（２ａ）と均一に間隔をとっていてもよく、もしくは、図３Ｂに示されるように、穿孔（３ｂ）は指定された表面領域（２ｂ）の長軸方向中点に沿ってより高密度であってもよい。別の実施形態においては、図３Ｃに示されるように、穿孔（３ｃ）は、包装表面の長軸方向中点に沿って位置するより狭い領域（２ｃ）内に整列する。本実施形態において、指定された領域の幅は容器の幅（ｗ）よりも相当小さく、好ましくは、容器の幅の半分未満である。これらの実施形態の各々において、穿孔のサイズおよび形状は変化し得る。典型的には、穿孔のサイズは穿孔の数が減少するに従って増加する。
【０１１９】
図３に示される配置は、装置、例えば、図４に示されるような垂直に位置するローラーによって与えられる、最大圧縮力に晒される穿孔の数を増加させる。図４に示されるように、充填された包装の最高表面に沿って位置する穿孔はより多くの量の圧縮力を受ける。
【０１２０】
定義
本明細書に列挙されるいかなる数値範囲も下方値から上方値までの全ての値を、いずれの下方値といずれの上方値との間にも少なくとも２単位の隔たりが存在するという条件で、１単位の増分で含む。例として、成分の量、または組成上の、もしくは物理的な特性の値、例えば、配合成分の量、軟化温度、メルトインデックス等が１〜１００であると記載される場合、全ての個別の値、例えば、１、２、３等、および全ての下位範囲、例えば、１〜２０、５５〜７０、１９７〜１００等が本明細書において明示的に列挙されることが意図される。１未満の値については、１単位を、適宜、０．０００１、０．００１、０．０１もしくは０．１とみなす。これらは明確に意図されていることの例であり、列挙される下方値および上方値の間の数値の全てのあり得る組み合わせが本出願において明示的に記載されるものとみなされる。本明細書で考察されるように、Ｖｉｃａｔ軟化点、ＤＳＣ溶融温度、細孔もしくは穿孔サイズ、フィルム厚、メルトインデックス、メルトフローレート、重量平均分子量、分子量分布、結晶化度パーセント、密度、成分の重量パーセント、圧力および他の特性を参照する上で数値範囲が列挙されている。
【０１２１】
本明細書で用いられる「フィルム組成物」という用語は層状フィルム構造を意味する。「フィルム組成物」という用語は、「フィルム」という用語が層状フィルム構造を参照するとき、「フィルム」という用語と等価である。
【０１２２】
本明細書で用いられる「組成物」という用語は、その組成物を含む物質に加えて、その組成物の物質から形成される反応生成物および分解生成物の混合物を含む。
【０１２３】
本明細書で用いられる「穿孔」という用語は、フィルム組成物内に、衝撃機構、レーザもしくは他の装置を用いて作製された孔を指す。穿孔は様々なサイズおよび様々な形状のものであり得る。
【０１２４】
ここで用いられる「共通の中心を有する穿孔」という言い回しは、全てのフィルム層を通して孔を形成する、同じ衝撃機構、レーザもしくは他の装置を用いてフィルム組成物に形成された穿孔の共通の中心を指し、フィルム層内の穿孔の中心の僅かな誤整列をも含む。フィルム組成物の層内の穿孔が、典型的には、他のフィルム層に対して所定位置に留まることに注意されたい、しかしながら、フィルム層内の１つ以上の穿孔の位置の僅かな移動が生じることがあり、それはこれらの穿孔の中心をそれらの元の位置から移動させ、フィルム層の穿孔の整列を破壊する。そのような移動した中心も「共通の中心を有する穿孔」という言い回しに含まれる。
【０１２５】
本明細書で用いられる「ポリマー」という用語は、同じタイプであろうと異なるタイプであろうと、モノマーの重合によって調製されるポリマー化合物を指す。したがって、一般用語であるポリマーは、通常はただ１つのタイプのモノマーから調製されるポリマーを指すのに用いられるホモポリマーという用語および以下で定義されるインターポリマーという用語を包含する。
【０１２６】
本明細書で用いられる「インターポリマー」という用語は、少なくとも２つの異なるタイプのモノマーの重合によって調製されるポリマーを指す。したがって、一般用語であるインターポリマーは、通常は２つの異なるタイプのモノマーから調製されるポリマーを指すのに用いられるコポリマーおよび３つ以上の異なるタイプのモノマーから調製されるポリマーを含む。
【０１２７】
「熱可塑性ポリマー」もしくは「熱可塑性組成物」という用語および類似の用語は、比較的活発な条件が必要となり得るものの、実質的に熱的に押出可能もしくは変形可能であるポリマーもしくはポリマー組成物を意味する。
【０１２８】
本明細書で用いられる「配合物」もしくは「ポリマー配合物」という用語は、２種類以上のポリマーの配合物を意味する。そのような配合物は混和性であってもなくてもよい。そのような配合物は相分離していてもいなくてもよい。そのような配合物は、透過型電子顕微鏡から決定で、１つ以上のドメイン配置を含有してもいなくてもよい。
【０１２９】
内層における穿孔を参照して本明細書で用いられる「密封」、「密封された」もしくは「密封すること」という用語は、内層内の穿孔の完全な、もしくは部分的な閉鎖であって、その数が、そのような閉鎖のない同じフィルム組成物の湿気障壁との比較で、増加した湿気障壁をフィルム組成物に付与するのに十分なものである閉鎖を指す。
【０１３０】
試験手順
各試験内の具体的な試験パラメータは用いられるポリマーもしくはポリマー配合物に依存する。以下の試験の幾つかでは、ポリオレフィン樹脂を代表するものとして示される試験パラメータが記述される。ある試験の特定のパラメータは本発明の範囲を限定しようとするものではない。当業者は試験パラメータの特定の組の限度を理解し、他のタイプのポリマーおよび配合物に適するパラメータを決定することができる。
【０１３１】
Ｖｉｃａｔ軟化温度はＡＳＴＭ  Ｄ１５２５に従って測定する。
【０１３２】
エチレンホモポリマーおよびインターポリマー並びに他のポリオレフィンの密度はＡＳＴＭ  Ｄ−７９２に従って測定する。幾つかの試料を周囲条件で２４時間アニールした後に測定を行う。ＡＳＴＭ  Ｄ−７９２は、この試験において注記されるように、他のポリマーの密度の測定にも用いることができる。
【０１３３】
エチレンホモポリマーもしくはインターポリマーのメルトフローレート（ＭＦＲ）もしくはメルトインデックス（Ｉ2）は、ＡＳＴＭ  Ｄ−１２３８、条件１９０℃／２．１６ｋｇに従って測定する。幾つかの高メルトフロー樹脂については、米国特許第６，３３５，４１０号、第６，７２３，８１０号、第６，０５４，５４４号に記載されるように、見かけのメルトインデックスを溶融粘度から決定できることに注意されたい。ＡＳＴＭ  Ｄ−１２３８は、この試験において注記されるように、他のポリマーのメルトインデックスの測定にも用いることができる。プロピレンホモポリマーおよびインターポリマーのメルトフローレートはＡＳＴＭ  Ｄ−１２３８、条件２３０℃／２．１６ｋｇに従って測定する。
【０１３４】
ポリエチレン系樹脂の分子量分布は、Ｐｏｌｙｍｅｒ  Ｌａｂｏｒａｔｏｒｉｅｓ  Ｍｏｄｅｌ  ＰＬ−２１０もしくはＰｏｌｙｍｅｒ  Ｌａｂｏｒａｔｏｒｉｅｓ  Ｍｏｄｅｌ  ＰＬ−２２０のいずれかからなるクロマトグラフィーシステムで決定することができる。カラムおよびカルーセル区画は１４０℃で稼働させる。カラムは３本のＰｏｌｙｍｅｒ  Ｌａｂｏｒａｔｏｒｉｅｓ１０ミクロンＭｉｘｅｄ−Ｂカラムである。溶媒は１，２，４トリクロロベンゼンである。試料は５０ミリリットルの溶媒中に０．１グラムのポリマーの濃度で調製する。試料の調製に用いられる溶媒は２００ｐｐｍのブチル化ヒドロキシトルエン（ＢＨＴ）を含有する。試料は、１６０℃で２時間、軽く攪拌することによって調製する。注入体積は１００マイクロリットルであり、流速は１．０ミリリットル／分である。
【０１３５】
ゲル浸透クロマトグラフィー（ＧＰＣ）カラムセットの較正の５次多項式フィッティングを、５８０〜８，４００，０００の範囲の分子量を有し、個々の分子量の間に少なくとも１０（decade）の隔たりがある６つの「カクテル」混合物として用意された、２１のナロー分子量分布ポリスチレン標準を用いて行う。これらの標準はＰｏｌｙｍｅｒ  Ｌａｂｏｒａｔｏｒｉｅｓ（ＵＫ）から購入する。ポリスチレン標準は、１，０００，０００以上の分子量については５０ミリリットルの溶媒中に０．０２５グラムで、１，０００，０００未満の分子量については５０ミリリットルの溶媒中に０．０５グラムで調製する。ポリスチレン標準は８０℃で、穏やかに攪拌しながら、３０分間溶解する。減成を最小限にするため、ナロー標準混合物をまず最初に、最高分子量成分が減少する順番に流す。ポリスチレン標準ピーク分子量を、（Williams and Ward, J. Polym. Sci., Polym. Let., 6, 621 (1968)に記載される）以下の式を用いて、ポリエチレン分子量に変換する、
Ｍ（ポリエチレン）＝Ａ×［Ｍ（ポリスチレン）］B
（式中、Ｍは分子量であり、Ａは０．４３１５の値を有し、かつＢは１．０に等しい）。
【０１３６】
ポリエチレン相当分子量（polyethylene equivalent molecular weight）の計算はＶｉｓｃｏｔｅｋ  ＴｒｉＳＥＣソフトウェア・バージョン３．０を用いて行う。ポリプロピレン系ポリマーの分子量はＡＳＴＭ  Ｄ６４７４．９７１４−１によるＭａｒｋ−Ｈｏｕｗｉｎｋ比を用いて決定することができ、ここで、ポリスチレンについてはａ＝０．７０２およびｌｏｇＫ＝−３．９であり、ポリプロピレンについてはａ＝０．７２５およびｌｏｇＫ＝−３．７２１である。ポリプロピレン系試料については、カラムおよびカルーセル区画を１６０℃で稼働させた。
【０１３７】
ポリマーの数平均分子量、Ｍｎは、分子量に対する各分子量範囲における分子数のプロットの第１モーメントとしての表される。要するに、これは全ての分子の合計分子量を分子の数で割ったものであり、以下の式による通常の方法で算出される。
Ｍｎ＝ΣｎｉＭｉ／Σｎｉ＝ｗ／Σ（ｗｉ／Ｍｉ）
（式中、
ｎｉ＝分子量Ｍｉの分子の数
ｗ＝物質の総重量、および
Σｎｉ＝分子の合計数）
【０１３８】
重量平均分子量、Ｍｗは以下の式による通常の方法で算出する。Ｍｗ＝Σｗｉ*Ｍｉ（式中、ｗｉ*およびＭｉは、それぞれ、ＧＰＣカラムから溶離する第ｉ画分の重量分率および分子量である）。
【０１３９】
これら２つの分子量平均（ＭｗおよびＭｎ）の比、分子量分布（ＭＷＤもしくはＭｗ／Ｍｎ）を、ここでは、分子量分布の幅を定義するのに用いる。
【０１４０】
ポリエチレン系およびポリプロピレン系ポリマーの結晶化度パーセントは、ＴＡ  Ｉｎｓｔｒｕｍｅｎｔｓ  Ｍｏｄｅｌ  Ｑ１０００  Ｄｉｆｆｅｒｅｎｔｉａｌ  Ｓｃａｎｎｉｎｇ  Ｃａｌｏｒｉｍｅｔｅｒを用いる示差走査熱量測定（ＤＳＣ）によって決定することができる。約５〜８ｍｇサイズの試料を試験しようとする物質から切断し、分析用ＤＳＣパンに直接入れる。高分子量物質については、通常、試料から薄膜をプレスするが、幾つかの低分子量試料については、それらが非常に粘着性であるか、もしくはプレスの最中に非常に容易に流動することがある。しかしながら、密度試験用に調製され、かつ用いられるプラークからは試験用の試料を切断することができる。まず、試料を、ポリエチレンポリマーについては約１０℃／分の速度で１８０℃（ポリプロピレンポリマーについては２３０℃）まで加熱し、その温度で３分間等温的に保持して完全な溶融を確実なものとする（第１加熱）。次に、試料を、ポリエチレンポリマーについては毎分１０℃の速度で−６０℃（ポリプロピレンポリマーについては−４０℃）まで冷却し、そこで３分間等温的に保持した後、完全に溶融するまで毎分１０℃の速度で再度加熱する（第２加熱）。この第２加熱からの温度記録を「第２加熱曲線」と呼ぶ。温度記録をワット／グラム対温度としてプロットする。
【０１４１】
ポリエチレン系ポリマーにおける結晶化度パーセントはこの第２加熱曲線において生成される融解熱データを用いて算出することができる（融解熱は、通常、典型的な市販ＤＳＣ機器により、加熱曲線下の関連面積を積分することによって自動的に計算される）。エチレン系試料の等式は、％Ｃｒｙｓｔ．＝（Ｈf÷２９２Ｊ／ｇ）×１００であり、プロピレン系試料の等式は、％Ｃｒｙｓｔ．＝（Ｈf÷１６５Ｊ／ｇ）×１００である。「％Ｃｒｙｓｔ．」は結晶化度パーセントを表し、「Ｈf」はポリマーの融解熱をグラムあたりのジュール（Ｊ／ｇ）で表す。
【０１４２】
ポリマーの融点（Ｔｍ）は、上述のように、ＤＳＣから得られる第２加熱曲線から決定することができる。結晶化温度（Ｔｃ）は第１冷却曲線から決定することができる。
【０１４３】
本発明のフィルムおよび方法並びにそれらの使用を以下の例でより完全に説明する。以下の例は本発明を説明する目的で示されるものであり、本発明の範囲を限定するものと解釈されるべきではない。
【０１４４】
実験
概観
３層フィルム組成物を、内層としての低密度ポリマーおよび異なる外（スキン）層ポリマーを用いて調製した。内層に適するポリマーには、これらに限定されるものではないが、ＡＦＦＩＮＩＴＹ（商標）もしくはＶＥＲＳＩＦＹ（商標）ポリマーが含まれる。外層に適するポリマーには、これらに限定されるものではないが、ＩＮＳＰＩＲＥ（商標）、ＤＯＷＬＥＸ（商標）およびＥＬＩＴＥ（商標）ポリマーが含まれる。これらのフィルム組成物はブローンもしくはキャスト製造手順によって調製した。これらのフィルムを、通気性にするため、小孔で穿孔処理し、その後、それらのフィルムをオーブン内で、異なる時間、指定された温度で加熱した。特定のフィルムに、金属ロールもしくはロールミルの使用により、圧縮力を施した。そのような力は各々のフィルムを熱的に処理した直後に印加した。各フィルムの耐圧性を、水圧試験を用いて、フィルムに上記力のうちの１つを施した後に試験した。
【０１４５】
フィルム組成物、オーブン時間およびオーブン温度に加えてロール圧は、粉末包装製造プロセスにおいて適用されるパラメータを模倣するように選択した。異なる包装プロセスにおいては、それぞれのパラメータをそれに従って決定する。
【０１４６】
材料
この研究において用いたポリマー樹脂を表１に示す。列挙される樹脂の全てが１種類以上の処理添加物および１種類以上の安定化剤を含有した。Ａ１８樹脂はスリップおよび粘着防止添加物も含有した。
【０１４７】
【表１】
2009500205.tif 000003
【０１４８】
フィルムの組立
代表的なブローンおよびキャストフィルム組成物を、それぞれ表２および３に列挙される、以下の溶融処理条件を用いて形成した。
【０１４９】
【表２】
2009500205.tif 000004
【０１５０】
【表３】
2009500205.tif 000005
【０１５１】
ブローンおよびキャストフィルムの組成を表４に列挙する。成分割合は、各個の層における組成物の総重量を基準にした重量パーセント表示である。
【０１５２】
【表４】
2009500205.tif 000006
【０１５３】
代表的な調製−ブローンフィルム（Ａｌｐｉｎｅ）試行については、樹脂をＡｌｐｉｎｅ  ｌａｂｏｒａｔｏｒｙラインにおいて４０／６０／４０ｍｍスクリューの押出機配置Ａ／Ｂ／Ｃで押し出した。ダイは２００ｍｍの直径および１．５ｍｍのギャップを有した。ＢＵＲは、典型的には、２．５であった。
【０１５４】
押出機の条件は変化し、最終フィルム組成物に依存する。
【０１５５】
フィルムの穿孔処理
各フィルムの２０ｃｍ×２０ｃｍ試料を、２ｃｍ毎の距離内に１０の針穿刺のラインが作製された２０ｃｍ×２０ｃｍ木材プラークを用いて、１００個の孔で穿孔処理した。
【０１５６】
各孔の直径は、実験Ａについては０．６ｍｍ、実験Ｂについては０．８ｍｍであった。
【０１５７】
熱処理および印加力（圧縮）
【０１５８】
実験Ａ：オーブン＋４．３ｋｇ金属ローラー
ブローンおよびキャストフィルム試料（２０ｃｍ×２０ｃｍ）を、オーブン内、１２０℃で、異なる時間：５、１０、１５分間熱処理した。各時間間隔の最後に、フィルムを４．３ｋｇ重金属ローラーでプレスした。各試料をローラーで１０回を上回ってロール掛けした。熱処理はされたがローラーによるプレスはされていない試料が参照として役割を果たした。試料に印加されたロールあたりの推定圧力は約４３ｋＰａであった。
【０１５９】
実験Ｂ：ロールミル
包装ラインの圧縮挙動をシミュレートするため、フィルム試料に適切な温度および圧縮力を施すのにロールミルを用いた。ブローンおよびキャストフィルム試料を２つの断片に切断し、これらの断片を隣接する表面を着けて積み重ね、ロールミルに入れた。厚みが１００μｍ未満の試料ではロールミルを完全に閉鎖することができなかった。ロールミルは（平均で）約１１０μｍのギャップを有した。ロールミルの温度は９０℃〜１２０℃の範囲であり、５℃の増分で上昇させた。ロールミルはフィルムの熱処理に用い、それに対して圧縮力の印加はフィルム組成物内の穿孔の閉鎖に用いた。ロールミルによって生成される推定圧力は５０ｋＰａであった。
【０１６０】
実験Ｃ：水圧試験−ハイドロヘッド
各々の研究について、フィルム試料（試験表面：１００ｃｍ2）を、ＩＳＯ  １４２０  Ａ１（圧力増加６０ｍｂａｒ／分、１００ｃｍ2の面積、２３℃での測定）に従い、ハイドロヘッド設備で試験した。この試験の最大水圧は２３℃で６０ｍｂａｒ／分であった。各フィルムに水圧の定常的な上昇を施し、フィルム組成物内の３つの穿孔が開放された後、その圧力を記録した。
【０１６１】
金属ローラー圧力処理−熱処理はされているが金属ローラーによる圧縮力は施されていない穿孔処理されたブローンフィルムは７ｍｂａｒの最大圧力に耐えることが可能であった。１０分間熱処理された後、４．３ｋｇローラーからの圧縮力が施されたブローンフィルムは１８−２０ｍｂａｒの最大圧力に耐えることができた（例えば、フィルム＃５．ｂ−２０ｍｂａｒ、フィルム＃１０．ｂ−１８ｍｂａｒ、フィルム＃１１．ｂ−１９ｍｂａｒ）。したがって、本発明のブローンフィルム組成物から形成され、かつ１８−２０ｍｂａｒの範囲内の内圧に耐性であるバッグは、正常な適用の最中に閉鎖した穿孔が再開放されるのを防止するのに十分な強さであるはずである。したがって、そのようなバッグはその元の湿気障壁を保持し、湿気が物品内部に侵入するのを防止する。
【０１６２】
ロールミル処理からの結果を以下に表５において記述し、フィルム層の推定溶融温度および内層のＶｉｃａｔ軟化点を表６に示す。
【０１６３】
【表５】
2009500205.tif 000007
【０１６４】
【表６】
2009500205.tif 000008
【０１６５】
実験Ｄ：キャストフィルム−水圧試験−ハイドロヘッド
８つのキャストフィルム組成物を１２０℃（オーブン）で５、１０および１５分間熱処理した。これらの試料には圧縮力を施さなかった。各々の熱処理の後、フィルム試料を最大水圧耐性について、上で論じられるように、ハイドロヘッド試験を用いて試験した。
【０１６６】
表７に示される圧力結果は、圧縮力処理がない状態では、試料の穿孔が低圧、７〜９ｍｂａｒの下で再開放されることを示す。
【０１６７】
【表７】
2009500205.tif 000009
【０１６８】
実験Ｅ：キャストフィルム−水圧試験−ハイドロヘッド
キャストフィルム、フィルム＃Ｂ．ｃ（ＡＴ溶融＝１６０℃、ＢＴ溶融＝１００℃、ＢＴ  ｖｉｃａｔ＝８０℃）に、ロールミルを用いて、圧縮力および高温（９０℃および１２０℃）を施した。表８に示される圧力結果は、フィルムにより高い温度を施したとき、試料の穿孔がより高い圧力の下で再開放されることを示す。
【０１６９】
【表８】
2009500205.tif 000010
【図面の簡単な説明】
【０１７０】
【図１】高温および高圧の適用前後の、３つの層を含有するフィルム組成物の断面の模式図。「前」および「後」の各フィルム層の相対厚みは図１に示されるものから変化することがある。
【図２】多孔性紙バッグとの比較における、Ｇｕｒｌｅｙ透過率（秒）対穿孔ポリオレフィンフィルムの合計孔面積（マイクロメートル2／インチ2）のプロット。
【図３】各々、異なる穿孔の構造（３ａ、３ｂ、３ｃ）を指定された領域（２ｂ、２ｂ、２ｃ）に含む、３つの包装（１ａ、１ｂ、１ｃ）の模式図。
【図４】ローラーの対（１、２）を用いる、本発明のフィルム組成物から形成される包装（３）に対する圧縮力の印加を表す模式図。
【図１】
2009500205.tif 000011
【図２】
2009500205.tif 000012
【図３】
2009500205.tif 000013
【図４】
2009500205.tif 000014
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
少なくとも３つの層を含む穿孔フィルム組成物(a perforated film composition)であって、少なくとも１つの層が内層であり、前記内層は、前記内層の反対の表面(opposite surfaces of the innner layer)に位置する、少なくとも２つの外層のそれぞれの軟化および／もしくは溶融温度と比較してより低い軟化および／もしくは溶融温度を有し、並びに
前記フィルム組成物が高温に晒されたとき、前記少なくとも１つの内層が、圧縮力への露出で、増加した湿気障壁(moisture barrier)を前記フィルム組成物に付与するのに十分な数の穿孔が前記内層において密封されるような程度まで軟化もしくは溶融し、並びに
前記フィルム組成物の前記層が共通の中心を有する穿孔を有し、並びに
前記外層のそれぞれが、独立して、少なくとも１つのポリマーを有するフィルムから形成されるか、又は、独立して、発泡熱可塑性ポリマーから形成され、並びに
前記内層が、少なくとも１つのポリマーを有するフィルムから形成されるか、又は、発泡熱可塑性ポリマーから形成された、フィルム組成物。
【請求項２】
フィルム組成物の湿気障壁がハイドロヘッド水圧試験ＩＳＯ  １４２０Ａ１を用いて決定される、請求項１に記載のフィルム組成物。
【請求項３】
外層の各々が内層の表面に隣接する、請求項１に記載のフィルム組成物。
【請求項４】
少なくとも１つの内層が少なくとも２つの外層のそれぞれの軟化点よりも少なくとも２０℃低いビカット（Ｖｉｃａｔ）軟化点を有する、請求項１に記載のフィルム組成物。
【請求項５】
高温への露出および圧縮力への露出を同時に行う、請求項１に記載のフィルム組成物。
【請求項６】
穿孔が、個々に、１００ミクロン以上のサイズのものである、請求項１に記載のフィルム組成物。
【請求項７】
湿気障壁が、ハイドロヘッド水圧試験（ＩＳＯ  １４２０  Ａ１）による決定で、１０ｍｂａｒ〜２１．５ｍｂａｒの圧力で維持される、請求項６に記載のフィルム組成物。
【請求項８】
少なくとも１つの内層が２０℃〜１５０℃のＶｉｃａｔ軟化点を有する熱可塑性樹脂を含む、請求項１に記載のフィルム組成物。
【請求項９】
熱可塑性樹脂がプロピレン／α−オレフィンインターポリマー、エチレン／α−オレフィンインターポリマーおよびそれらの配合物(blends thereof)からなる群より選択される、請求項８に記載のフィルム組成物。
【請求項１０】
熱可塑性樹脂がエチレン／α−オレフィンインターポリマーもしくはそれらの配合物である、請求項９に記載のフィルム組成物。
【請求項１１】
エチレン／α−オレフィンインターポリマーもしくはそれらの配合物が、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物(mixtures thereof)からなる群より選択されるモノマーから形成されるコポリマーを含む、請求項１０に記載のフィルム組成物。
【請求項１２】
エチレン／α−オレフィンインターポリマーもしくはそれらの配合物が１ｇ／１０分〜１００ｇ／１０分のメルトインデックス（Ｉ2）を有する、請求項１１に記載のフィルム組成物。
【請求項１３】
エチレン／α−オレフィンインターポリマーが１〜５０グラム／１０分のメルトインデックス、０．８６〜０．９２０グラム／ｃｍ3の密度および２〜１０の分子量分布、Ｍｗ／Ｍｎを有する、請求項１０に記載のフィルム組成物。
【請求項１４】
少なくとも１つの外層が、プロピレンホモポリマー、プロピレンインターポリマー、エチレンホモポリマー、エチレンインターポリマーおよびそれらの配合物からなる群より選択される熱可塑性樹脂である、請求項１１に記載のフィルム組成物。
【請求項１５】
熱可塑性樹脂がエチレン／α−オレフィンインターポリマーもしくはそれらの配合物である、請求項１４に記載のフィルム組成物。
【請求項１６】
エチレン／α−オレフィンインターポリマーもしくはそれらの配合物が、エチレンおよび１−オクテン、エチレンおよび１−ブテン、エチレンおよび１−ヘキセン、エチレンおよび１−ペンテン、エチレンおよび１−ヘプテン、エチレンおよびプロピレン、エチレンおよび４−メチルペンテン−１並びにそれらの混合物からなる群より選択されるモノマーから形成されるコポリマーを含む、請求項１５に記載のフィルム組成物。
【請求項１７】
エチレン／α−オレフィンインターポリマーもしくはそれらの配合物が０．１ｇ／１０分〜１００ｇ／１０分のメルトインデックス（Ｉ2）を有する、請求項１６に記載のフィルム組成物。
【請求項１８】
エチレン／α−オレフィンインターポリマーが０．２〜５０グラム／１０分のメルトインデックス、０．９００〜０．９４０グラム／ｃｃの密度および１．５〜５の分子量分布、Ｍｗ／Ｍｎを有する、請求項１６に記載のフィルム組成物。
【請求項１９】
ＧＰＰＳ、ＨＩＰＳ、ＡＢＳ、ＳＡＮ、ナイロン、スチレンブロックコポリマーもしくはそれらの混合物を含む層をさらに含む、請求項１に記載のフィルム組成物。
【請求項２０】
内層が熱伝達剤を含む、請求項１に記載のフィルム組成物。
【請求項２１】
請求項１に記載のフィルム組成物から調製される包装。
【請求項２２】
フィルム組成物が少なくとも２０ｍ3／時の空気透過率を有する、請求項２１に記載の包装。
【請求項２３】
フィルム組成物が５０ミクロン〜２５０ミクロンの厚みを有する、請求項２１に記載の包装。
【請求項２４】
１ｋｇ〜１００ｋｇの最大収容力(capacity)を有する、請求項２１の包装。
【請求項２５】
２つ以上の継ぎ目を含有し、かつ前記包装の表面内の１つ以上の指定された領域に穿孔を含有する、請求項２１に記載の包装。
【請求項２６】
前記包装の表面上に圧縮力を及ぼす装置から受ける圧縮力が最大である、１つ以上の指定された領域内に穿孔が局在する、請求項２５に記載の包装。
【請求項２７】
少なくとも３つの層を含む穿孔フィルム組成物の形成方法であって、
（ａ）各層に適する熱可塑性ポリマーもしくはポリマー配合物を選択し、
（ｂ）前記熱可塑性ポリマーもしくは配合物からブローンもしくはキャストフィルム組成物を形成し、前記ブローンもしくはキャストフィルムは少なくとも３つの層を含み、
（ｃ）前記ブローンもしくはキャストフィルムを穿孔処理して穿孔フィルム組成物を形成する
ことを含み、
前記フィルム組成物の少なくとも１つの層は内層であり、前記内層は、前記内層の反対の表面に位置する少なくとも２つの外層のそれぞれの軟化および／もしくは溶融温度と比較して、より低い軟化および／もしくは溶融温度を有し、かつ前記フィルム組成物の前記層は共通の中心を有する穿孔を有し、並びに
前記フィルム組成物が高温に晒されるとき、前記少なくとも１つの内層は、圧縮力への露出で、増加した湿気障壁を前記フィルム組成物に付与するのに十分な数の穿孔が前記内層において密封されるような程度まで軟化もしくは溶融する方法。
【請求項２８】
包装に粉末状物品を充填する方法であって、
ａ）粉末状物品を適切な最大収容力の包装に加えて、充填された包装を形成し、前記包装は少なくとも３つの層を含む穿孔フィルム組成物から形成され、前記少なくとも３つの層の少なくとも１つの層は内層であり、前記内層は、前記内層の反対の表面に位置する少なくとも２つの外層のそれぞれの軟化および／もしくは溶融温度と比較して、より低い軟化および／もしくは溶融温度を有し、かつ前記フィルム組成物の前記層は共通の中心を有する穿孔を有し、
ｂ）前記包装に、前記少なくとも１つの内層を軟化もしくは部分的に溶融させるのに十分な温度を施し、並びに
ｃ）前記充填された包装に圧縮力を施す
ことを含む方法。
【請求項２９】
充填された包装に圧縮力を施した後に充填された包装を密封することをさらに含む、請求項２８に記載の方法。
【請求項３０】
穿孔が包装の１つ以上の指定された領域に局在し、かつ前記１つ以上の指定された領域が包装の表面上に圧縮力を及ぼす装置からの最大圧縮力を受ける、請求項２８に記載の方法。
【請求項３１】
穿孔が、個々に、１０００ミクロン以下のサイズのものである、請求項１に記載のフィルム組成物。
【請求項３２】
１つ以上の指定された領域が包装の１つ以上の水平方向に平坦な表面内に位置する、請求項２５に記載の包装。
【請求項３３】
穿孔が、１つ以上の指定された領域内で均一に間隔を置く、請求項３２に記載の包装。
【請求項３４】
穿孔が、１つ以上の指定された領域の各々の長軸方向中点に沿ってより高い密度にある、請求項３２に記載の包装。
【請求項３５】
１つ以上の指定された領域が包装の表面の長軸方向中点に沿って各々位置し、かつ各々の領域が包装の幅の半分未満の幅を有する、請求項３２に記載の包装。
【請求項３６】
前記装置が一対の垂直に位置するローラーである、請求項２６に記載の包装。
【請求項３７】
前記装置が一連の２対以上の垂直に位置するローラーである、請求項２６に記載の包装。
【国際調査報告】
2009500205.tif 000015
2009500205.tif 000016
2009500205.tif 000017
2009500205.tif 000018